(57)【要約】【課題】新規な構造であり、高い耐久性を発揮でき、測定精度が高く、消費電力の少ないガスセンサ素子及びこれを用いたガスセンサを提供する。【解決手段】本素子は、主アルミナ絶縁性基部（１１）とＩｐセル（１２）とＶｓセル（１３）とを備え、セル（１２／１３）は固体電解質層（１２１／１３１）と電極（１２２，１２５／１３２，１３５）とを備え、且つ、セル（１２／１３）間に拡散室（１４１）が形成され、各々電極部（１２６／１３３）の一方は、拡散室（１４１）を積層方向に垂直な方向に区画する対向した内壁の少なくとも一部を各々構成し、基部（１１）は、セル（１３）の拡散室（１４１）が形成されていない側で直接的に又は他部材を介して間接的にセル（１３）と接合され、固体電解質層（１２１／１３１）は、安定化されたジルコニアとアルミナとを含有し、これらを合計で９５質量％以上、安定化されたジルコニアを２０〜９０質量％、且つアルミナを１０〜８０質量％含有するものである。【選択図】        図３
2004156929.tif 000002
【特許請求の範囲】
【請求項１】
絶縁性基部と酸素をポンピングするポンプセルと酸素を検出する検出セルとを積層して備え、該絶縁性基部は絶縁性セラミック体及び該絶縁性セラミック体の表面又は内部に形成された発熱抵抗体を備え、該ポンプセルはポンプセル用固体電解質層及び該ポンプセル用固体電解質層の表面に接して形成された一対のポンプセル用電極を備え、該検出セルは検出セル用固体電解質層及び該検出セル用固体電解質層の表面に接して形成された一対の検出セル用電極を備え、且つ、該ポンプセルと該検出セルとの間に、律速導入部を介して被測定ガスが導入される拡散室が形成されたガスセンサ素子において、
上記一対のポンプセル用電極は、各々幅広なポンプセル用電極部と該ポンプセル用電極部から延設され該ポンプセル用電極部よりも幅狭なポンプセル用リード部とを備え、上記一対の検出セル用電極は、各々幅広な検出セル用電極部と該検出セル用電極部から延設され該検出セル用電極部よりも幅狭な検出セル用リード部とを備え、上記ポンプセル用電極部の一方と上記検出セル用電極部の一方とは、上記拡散室を積層方向に垂直な方向に区画する対向した内壁の少なくとも一部を各々構成し、上記絶縁性基部は、上記検出セルの上記拡散室が形成されていない側で直接的に又は他部材を介して間接的に該検出セルと接合され、
上記絶縁性セラミック体はアルミナを主成分とし、上記ポンプセル用固体電解質層及び上記検出セル用固体電解質層は、安定化されたジルコニアとアルミナとを各々含有し、該ポンプセル用固体電解質層及び該検出セル用固体電解質層の各々の全体を１００質量％とした場合に、安定化されたジルコニア及びアルミナを合計で各々９５質量％以上含有し、安定化されたジルコニアを各々２０〜９０質量％含有し且つアルミナを各々１０〜８０質量％含有することを特徴とするガスセンサ素子。
【請求項２】
上記絶縁性基部、上記検出セル及び上記ポンプセルはこの積層順で一体に焼成されている請求項１記載のガスセンサ素子。
【請求項３】
上記ポンプセル用固体電解質層及び上記検出セル用固体電解質層の各々に含有される上記アルミナの平均粒子径は各々１μｍ以下である請求項１又は２に記載のガスセンサ素子。
【請求項４】
上記ポンプセル用固体電解質層は安定化されたジルコニアとアルミナとを含有し、該ポンプセル用固体電解質層及び上記検出セル用固体電解質層の各々の全体を１００質量％とした場合に、該ポンプセル用固体電解質層中のアルミナ含有量は、該検出セル用固体電解質層中のアルミナ含有量より５〜６０質量％少ない請求項１乃至３のうちのいずれか１項に記載のガスセンサ素子。
【請求項５】
上記ポンプセル用固体電解質層は安定化されたジルコニアとアルミナとを含有し、該ポンプセル用固体電解質層は該ポンプセル用固体電解質層全体を１００質量％とした場合に安定化されたジルコニア及びアルミナを合計で９５質量％以上含有し、安定化されたジルコニアを６０〜９０質量％含有し且つアルミナを１０〜４０質量％含有し、上記検出セル用固体電解質層は該検出セル用固体電解質層全体を１００質量％とした場合に安定化されたジルコニア及びアルミナを合計で９５質量％以上含有し、安定化されたジルコニアを４０〜８０質量％含有し且つアルミナを２０〜６０質量％含有し、該ポンプセル用固体電解質層中のアルミナ含有量は該検出セル用固体電解質層中のアルミナ含有量より１０〜５０質量％少ない請求項１乃至４のうちのいずれか１項に記載のガスセンサ素子。
【請求項６】
更に、上記ポンプセルと上記検出セルとの間に配設され、且つ上記拡散室を積層方向に平行な方向に区画する内壁を構成するスペーサを備え、該スペーサは安定化されたジルコニアとアルミナとを含有し、該スペーサ全体を１００質量％とした場合に、安定化されたジルコニア及びアルミナを合計で９５質量％以上含有し、アルミナを８０〜９８質量％含有し且つ安定化されたジルコニアを２〜２０質量％含有する請求項１乃至５のうちのいずれか１項に記載のガスセンサ素子。
【請求項７】
上記検出セル用電極を構成する一対の上記検出セル用電極部は、上記検出セル用固体電解質層の表面及び裏面に各々配置され、該検出セル用電極間に電圧を印加して酸素をポンピングした場合に、該絶縁性基部側に面する該検出セル用電極部内に酸素を蓄積でき、更に、該絶縁性基部側に面する該検出セル用電極部はその内部に外気が流入することを防止する外気流入防止連通部を介して外部と連通され、且つ、該絶縁性基部側に面する該検出セル用電極部は該外気流入防止連通部を除いて外部と連通しない請求項１乃至６のうちのいずれか１項に記載のガスセンサ素子。
【請求項８】
上記検出セル用電極部のうち上記拡散室を積層方向に垂直な方向に区画する一方の内壁を構成する実検出セル用電極部の面積は、上記ポンプセル用電極部のうち上記拡散室を積層方向に垂直な方向に区画する他方の内壁を構成する実ポンプセル用電極部の面積よりも１５〜８０％小さい請求項１乃至７のうちのいずれか１項に記載のガスセンサ素子。
【請求項９】
上記検出セル用固体電解質層の厚さは２００μｍ以下であり、且つ、該絶縁性基部側に位置する上記検出セル用電極部の厚さは２０μｍ以下である請求項１乃至８のうちのいずれか１項に記載のガスセンサ素子。
【請求項１０】
上記検出セル用電極部のうち上記拡散室を積層方向に垂直な方向に区画する一方の内壁を構成する実検出セル用電極部と、上記ポンプセル用電極部のうち上記拡散室を積層方向に垂直な方向に区画する他方の内壁を構成する実ポンプセル用電極部との間の最大距離は８０μｍ以下である請求項１乃至９のうちのいずれか１項に記載のガスセンサ素子。
【請求項１１】
上記絶縁性セラミック体は、該絶縁性セラミック体全体を１００質量％とした場合にアルミナを９９質量％以上含有する請求項１乃至１０のうちのいずれか１項に記載のガスセンサ素子。
【請求項１２】
上記絶縁性セラミック体は、該絶縁性セラミック体全体を１００質量％とした場合にアルミナを７０質量％以上且つ９９質量％未満含有し、上記発熱抵抗体は、幅狭な発熱部と該発熱部から延設され該発熱部よりも幅広なリード部とを備え、且つ、上記絶縁性基部の表面又は内部に該発熱部と該リード部との境界における電位と同じか又は低い電位に保たれたマイグレーション防止導体を備える請求項１乃至１０のうちのいずれか１項に記載のガスセンサ素子。
【請求項１３】
上記マイグレーション防止導体と上記絶縁性基部の上記検出セルに面する一面との距離は、上記発熱抵抗体と該一面との距離よりも大きい請求項１２記載のガスセンサ素子。
【請求項１４】
絶縁性基部（１１）と酸素をポンピングするポンプセル（１２）と酸素を検出する検出セル（１３）とを積層して備え、該絶縁性基部（１１）は絶縁性セラミック体（１１１，１１２，１１３）及び該絶縁性セラミック体（１１１，１１２，１１３）の表面又は内部に形成された発熱抵抗体（１１４）を備え、該ポンプセル（１２）はポンプセル用固体電解質層（１２１）及び該ポンプセル用固体電解質層（１２１）の表面に接して形成された一対のポンプセル用電極（１２２，１２５）を備え、該検出セル（１３）は検出セル用固体電解質層（１３１）及び該検出セル用固体電解質層（１３１）の表面に接して形成された一対の検出セル用電極（１３２，１３５）を備え、且つ、該ポンプセル（１２）と該検出セル（１３）との間に、律速導入部（１４２）を介して被測定ガスが導入される拡散室（１４１）が形成されたガスセンサ素子（１）において、上記一対のポンプセル用電極（１２２，１２５）は、各々幅広なポンプセル用電極部（１２３，１２６）と該ポンプセル用電極部（１２３，１２６）から延設され該ポンプセル用電極部よりも幅狭なポンプセル用リード部（１２４，１２７）とを備え、上記一対の検出セル用電極（１３２，１３５）は、各々幅広な検出セル用電極部（１３３，１３６）と該検出セル用電極部（１３３，１３６）から延設され該検出セル用電極部よりも幅狭な検出セル用リード部（１３４，１３７）とを備え、上記ポンプセル用電極部の一方（１２６）と上記検出セル用電極部の一方（１３３）とは、上記拡散室（１４１）を積層方向に垂直な方向に区画する対向した内壁の少なくとも一部を各々構成し、上記絶縁性基部（１１）は、上記検出セル（１３）の上記拡散室（１４１）が形成されていない側で直接的に又は他部材を介して間接的に該検出セル（１３）と接合され、上記発熱抵抗体（１１４）は、電圧の印加により発熱する発熱部（１１５）と、該発熱部（１１５）に接続され該発熱部よりも幅広に形成されたリード部（１１６）とを備え、
且つ、該絶縁性基部（１１）の表面又は内部に該発熱部（１１５）と該リード部（１１６）との境界における電位と同じか又は低い電位に保たれたマイグレーション防止導体（１１７）を備えることを特徴とするガスセンサ素子。
【請求項１５】
上記マイグレーション防止導体（１１７）と上記絶縁性基部の上記検出セル（１３）に面する一面との距離は、上記発熱抵抗体（１１４）と該一面との距離よりも大きい請求項１４記載のガスセンサ素子。
【請求項１６】
請求項１乃至１５のうちのいずれか１項に記載のガスセンサ素子を備えることを特徴とするガスセンサ。
【発明の詳細な説明】
【０００１】
【発明の属する技術分野】
本発明はガスセンサ素子及びこれを用いたガスセンサに関する。更に詳しくは、新規な構造のガスセンサ素子及びこれを用いたガスセンサに関する。本発明のガスセンサ素子及びガスセンサは、全領域空燃比センサ（内燃機関の空燃比を全領域にわたって測定できるセンサ）及び可燃性ガスセンサ（一酸化炭素及び炭化水素ガス等を測定できるセンサ）等として好適である。
【０００２】
【従来の技術】
自動車等の内燃機関から排出される排気ガス中の有害物質（例えば、炭化水素ガス、一酸化炭素、窒素酸化物等）の排出量には、公害等の問題から厳しい規制が設けられ、その規制は年々厳しくなっている。また、地球温暖化等の問題から二酸化炭素の排出量を削減する必要が生じており、内燃機関で使用される燃料を更に削減できる方法が緊急に必要とされている。
こうした中、排気ガスの有害物質を削減し、燃料効率を向上させる上で欠かせないガスセンサへの要求も更に厳しいものとなり、高性能及び高信頼性に加えて、近年特に早期活性ができ、省電力であるガスセンサが要求されている。また、有害成分自体を直接感知できる一酸化炭素ガスセンサやＨＣガスセンサ等も注目されている。
【０００３】
自動車等の内燃機関の空燃比を全領域にわたって測定でき、内燃機関の省燃費を可能にするガスセンサ素子として、一対の電極を固体電解質層上に設けたポンプセルと、同構造の検出セルとを備える２セル型のガスセンサ素子が下記特許文献１や下記特許文献２等に開示されている。この種のガスセンサ素子では、酸素イオン等のイオンを固体電解質層内で移動させることを要する。このため、固体電解質層を加熱する発熱抵抗体をセルの近傍に配置し、例えば、ポンプセルは７００℃以上の温度に正確に加熱保持する必要がある。しかし、固体電解質層を構成するセラミック材料は一般に熱伝導性が低く、加熱昇温させ、特に早期活性を行う上では効率的ではない。また、価格の高いジルコニア原料を多く用いる必要があるためガスセンサの価格が高く、優れた性能を発揮できるにも関わらず使用される範囲が限られてしまっている。
尚、下記特許文献３及び４には、ジルコニア質セラミックスとアルミナ質セラミックスとを同時に焼成するための技術が開示されている。更に、下記特許文献５にはマイグレーションを防止するための技術が開示されている。
【０００４】
【特許文献１】
特開昭６２−１４８８４９号公報
【特許文献２】
特開平１１−１４５９４号公報
【特許文献３】
特開２００１−６６２８０号公報
【特許文献４】
特開２０００−２９２４０６号公報
【特許文献５】
特開昭６２−４４９７１号公報
【０００５】
【発明が解決しようとする課題】
上記の問題のうち、加熱効率を向上させることができるガスセンサ素子として、発熱抵抗体を熱伝導性に優れるアルミナを主成分とするセラミック体内に埋設した基体を、ガスセンサ素子に配設するという技術が上記特許文献２等で開示されている。しかし、このガスセンサ素子は、基体にアルミナを用いるため、固体電解質材料として多用されるジルコニアと大きな熱膨張差があり、実際には基体と固体電解質層とを一体に焼成して接合しようとすると、固体電解質層にクラックや割れを生じるという問題がある。このため、市場に展開されるには至っていない。
【０００６】
本発明は、上記問題をも解決できるものであり、高温時及び冷熱間サイクルにおいて強度的に優れ、早期始動性に優れ、正確な測定を行うことができ、更には、低消費電力のガスセンサ素子を提供することを目的とする。
【０００７】
【課題を解決するための手段】
本発明のガスセンサ素子は以下に示す通りである。
（１）絶縁性基部と酸素をポンピングするポンプセルと酸素を検出する検出セルとを積層して備え、該絶縁性基部は絶縁性セラミック体及び該絶縁性セラミック体の表面又は内部に形成された発熱抵抗体を備え、該ポンプセルはポンプセル用固体電解質層及び該ポンプセル用固体電解質層の表面に接して形成された一対のポンプセル用電極を備え、該検出セルは検出セル用固体電解質層及び該検出セル用固体電解質層の表面に接して形成された一対の検出セル用電極を備え、且つ、該ポンプセルと該検出セルとの間に、律速導入部を介して被測定ガスが導入される拡散室が形成されたガスセンサ素子において、
上記一対のポンプセル用電極は、各々幅広なポンプセル用電極部と該ポンプセル用電極部から延設され該ポンプセル用電極部よりも幅狭なポンプセル用リード部とを備え、上記一対の検出セル用電極は、各々幅広な検出セル用電極部と該検出セル用電極部から延設され該検出セル用電極部よりも幅狭な検出セル用リード部とを備え、上記ポンプセル用電極部の一方と上記検出セル用電極部の一方とは、上記拡散室を積層方向に垂直な方向に区画する対向した内壁の少なくとも一部を各々構成し、上記絶縁性基部は、上記検出セルの上記拡散室が形成されていない側で直接的に又は他部材を介して間接的に該検出セルと接合され、
上記絶縁性セラミック体はアルミナを主成分とし、上記ポンプセル用固体電解質層及び上記検出セル用固体電解質層は、安定化されたジルコニアとアルミナとを各々含有し、該ポンプセル用固体電解質層及び該検出セル用固体電解質層の各々の全体を１００質量％とした場合に、安定化されたジルコニア及びアルミナを合計で各々９５質量％以上含有し、安定化されたジルコニアを各々２０〜９０質量％含有し且つアルミナを各々１０〜８０質量％含有することを特徴とするガスセンサ素子。
（２）上記絶縁性基部、上記検出セル及び上記ポンプセルはこの積層順で一体に焼成されている上記（１）記載のガスセンサ素子。
（３）上記ポンプセル用固体電解質層及び上記検出セル用固体電解質層の各々に含有される上記アルミナの平均粒子径は各々１μｍ以下である上記（１）又は上記（２）に記載のガスセンサ素子。
（４）上記ポンプセル用固体電解質層は安定化されたジルコニアとアルミナとを含有し、該ポンプセル用固体電解質層及び上記検出セル用固体電解質層の各々の全体を１００質量％とした場合に、該ポンプセル用固体電解質層中のアルミナ含有量は、該検出セル用固体電解質層中のアルミナ含有量より５〜６０質量％少ない上記（１）乃至上記（３）のうちのいずれかに記載のガスセンサ素子。
（５）上記ポンプセル用固体電解質層は安定化されたジルコニアとアルミナとを含有し、該ポンプセル用固体電解質層は該ポンプセル用固体電解質層全体を１００質量％とした場合に安定化されたジルコニア及びアルミナを合計で９５質量％以上含有し、安定化されたジルコニアを６０〜９０質量％含有し且つアルミナを１０〜４０質量％含有し、上記検出セル用固体電解質層は該検出セル用固体電解質層全体を１００質量％とした場合に安定化されたジルコニア及びアルミナを合計で９５質量％以上含有し、安定化されたジルコニアを４０〜８０質量％含有し且つアルミナを２０〜６０質量％含有し、該ポンプセル用固体電解質層中のアルミナ含有量は該検出セル用固体電解質層中のアルミナ含有量より１０〜５０質量％少ない上記（１）乃至上記（４）のうちのいずれかに記載のガスセンサ素子。
（６）更に、上記ポンプセルと上記検出セルとの間に配設され、且つ上記拡散室を積層方向に平行な方向に区画する内壁を構成するスペーサを備え、該スペーサは安定化されたジルコニアとアルミナとを含有し、該スペーサ全体を１００質量％とした場合に、安定化されたジルコニア及びアルミナを合計で９５質量％以上含有し、アルミナを８０〜９８質量％含有し且つ安定化されたジルコニアを２〜２０質量％含有する上記（１）乃至上記（５）のうちのいずれかに記載のガスセンサ素子。
（７）上記検出セル用電極を構成する一対の上記検出セル用電極部は、上記検出セル用固体電解質層の表面及び裏面に各々配置され、該検出セル用電極間に電圧を印加して酸素をポンピングした場合に、該絶縁性基部側に面する該検出セル用電極部内に酸素を蓄積でき、更に、該絶縁性基部側に面する該検出セル用電極部はその内部に外気が流入することを防止する外気流入防止連通部を介して外部と連通され、且つ、該絶縁性基部側に面する該検出セル用電極部は該外気流入防止連通部を除いて外部と連通しない上記（１）乃至（６）のうちのいずれかに記載のガスセンサ素子。
（８）上記検出セル用電極部のうち上記拡散室を積層方向に垂直な方向に区画する一方の内壁を構成する実検出セル用電極部の面積は、上記ポンプセル用電極部のうち上記拡散室を積層方向に垂直な方向に区画する他方の内壁を構成する実ポンプセル用電極部の面積よりも１５〜８０％小さい上記（１）乃至上記（７）のうちのいずれかに記載のガスセンサ素子。
（９）上記検出セル用固体電解質層の厚さは２００μｍ以下であり、且つ、該絶縁性基部側に位置する上記検出セル用電極部の厚さは２０μｍ以下である上記（１）乃至上記（８）のうちのいずれかに記載のガスセンサ素子。
（１０）上記検出セル用電極部のうち上記拡散室を積層方向に垂直な方向に区画する一方の内壁を構成する実検出セル用電極部と、上記ポンプセル用電極部のうち上記拡散室を積層方向に垂直な方向に区画する他方の内壁を構成する実ポンプセル用電極部との間の最大距離は８０μｍ以下である上記（１）乃至上記（９）のうちのいずれかに記載のガスセンサ素子。
（１１）上記絶縁性セラミック体は、該絶縁性セラミック体全体を１００質量％とした場合にアルミナを９９質量％以上含有する上記（１）乃至上記（１０）のうちのいずれかに記載のガスセンサ素子。
（１２）上記絶縁性セラミック体は、該絶縁性セラミック体全体を１００質量％とした場合にアルミナを７０質量％以上且つ９９質量％未満含有し、上記発熱抵抗体は、幅狭な発熱部と該発熱部から延設され該発熱部よりも幅広なリード部とを備え、且つ、上記絶縁性基部の表面又は内部に該発熱部と該リード部との境界における電位と同じか又は低い電位に保たれたマイグレーション防止導体を備える上記（１）乃至上記（１０）のうちのいずれかに記載のガスセンサ素子。
（１３）上記マイグレーション防止導体と上記絶縁性基部の上記検出セルに面する一面との距離は、上記発熱抵抗体と該一面との距離よりも大きい上記（１２）記載のガスセンサ素子。
（１４）  絶縁性基部（１１）と酸素をポンピングするポンプセル（１２）と酸素を検出する検出セル（１３）とを積層して備え、該絶縁性基部（１１）は絶縁性セラミック体（１１１，１１２，１１３）及び該絶縁性セラミック体（１１１，１１２，１１３）の表面又は内部に形成された発熱抵抗体（１１４）を備え、該ポンプセル（１２）はポンプセル用固体電解質層（１２１）及び該ポンプセル用固体電解質層（１２１）の表面に接して形成された一対のポンプセル用電極（１２２，１２５）を備え、該検出セル（１３）は検出セル用固体電解質層（１３１）及び該検出セル用固体電解質層（１３１）の表面に接して形成された一対の検出セル用電極（１３２，１３５）を備え、且つ、該ポンプセル（１２）と該検出セル（１３）との間に、律速導入部（１４２）を介して被測定ガスが導入される拡散室（１４１）が形成されたガスセンサ素子（１）において、
上記一対のポンプセル用電極（１２２，１２５）は、各々幅広なポンプセル用電極部（１２３，１２６）と該ポンプセル用電極部（１２３，１２６）から延設され該ポンプセル用電極部よりも幅狭なポンプセル用リード部（１２４，１２７）とを備え、上記一対の検出セル用電極（１３２，１３５）は、各々幅広な検出セル用電極部（１３３，１３６）と該検出セル用電極部（１３３，１３６）から延設され該検出セル用電極部よりも幅狭な検出セル用リード部（１３４，１３７）とを備え、上記ポンプセル用電極部の一方（１２６）と上記検出セル用電極部の一方（１３３）とは、上記拡散室（１４１）を積層方向に垂直な方向に区画する対向した内壁の少なくとも一部を各々構成し、上記絶縁性基部（１１）は、上記検出セル（１３）の上記拡散室（１４１）が形成されていない側で直接的に又は他部材を介して間接的に該検出セル（１３）と接合され、上記発熱抵抗体（１１４）は、電圧の印加により発熱する発熱部（１１５）と、該発熱部（１１５）に接続され該発熱部よりも幅広に形成されたリード部（１１６）とを備え、
且つ、該絶縁性基部（１１）の表面又は内部に該発熱部（１１５）と該リード部（１１６）との境界における電位と同じか又は低い電位に保たれたマイグレーション防止導体（１１７）を備えることを特徴とするガスセンサ素子。
（１５）上記マイグレーション防止導体（１１７）と上記絶縁性基部の上記検出セル（１３）に面する一面との距離は、上記発熱抵抗体（１１４）と該一面との距離よりも大きい上記（１４）記載のガスセンサ素子。
（１６）上記（１）乃至上記（１５）のうちのいずれかに記載のガスセンサ素子を備えることを特徴とするガスセンサ。
【０００８】
【発明の効果】
本発明のガスセンサ素子（以下、単に「素子」ともいう）によると、発熱抵抗体に近い側に検出セルが配置され、検出セルの絶縁性基部に面する側とは反対側に拡散室（熱伝導し難い）が位置する。このため、検出セルの熱引き等を効果的に防止でき、検出セルの温度を安定させ易く、素子の測定（例えば、空燃比の測定）精度を向上させることができると共に早期活性もできる。更に、この構成により、ポンプセルは、絶縁性基部との間に検出セル及び拡散室を介することとなる。このため、ポンプセルは発熱抵抗体の急激な温度変化を受け難く、発熱抵抗体の急激な温度変化に対する緩衝作用が得られる。この緩衝作用が得られることでポンプセルでは正常値に対して過剰及び過少なポンピングが効果的に防止され、測定精度を向上させることができる。また、消費電力の少ない省電力型の素子を得ることができる。更に、このような素子を安価に得ることができる。
更に、ポンプセル及び検出セルの両方の固体電解質層が安定化されたジルコニアとアルミナとを高濃度に含有し、所定範囲の安定化されたジルコニア及びアルミナを含有することにより、絶縁性基部と各セル（特に各固体電解質層）との熱膨張差を緩和でき、高い耐久性を発揮することができる。また、使用時の各固体電解質層の相転移を効果的に抑制でき、信頼性の高いガスセンサを得ることができる。特に、一体焼成されたものでは各固体電解質層にクラック及び割れを生じない。
【０００９】
また、一体に焼成されていることにより、絶縁性基部と検出セルとは、非焼成用接合セメント等（熱伝導し難い）を用いずに接合されていることとなる。これにより、検出セルの熱引き等をより効果的に防止でき、検出セルの温度を更に安定させ易く、素子の測定（例えば、空燃比の測定）精度を向上させることができる。更には、早期活性でき、省電力な素子とすることができる。
【００１０】
更に、各固体電解質層に含有されるアルミナの平均粒子径が小さいことにより、使用時の各固体電解質層の相転移を極めて効果的に抑制でき、特に信頼性の高いガスセンサを得ることができる。特に、一体焼成されたものであっても固体電解質層にクラック及び割れを生じない。更に、使用時に各部の熱膨張差に起因して固体電解質層が剥がれたりクラックを生じたりすることを極めて効果的に防止することができる。
【００１１】
更に、ポンプセル用固体電解質層中のアルミナ含有量を検出セル用固体電解質層中のアルミナ含有量より所定量少なくすることができる。これにより、多用されている制御方法である検出セルの測定データに基づくポンプセルのフィードバック制御を行う素子において、発熱抵抗体により各セルを昇温させる際（素子始動時等）に、検出セルとポンプセルとの温度差に起因するポンプセル用固体電解質層の破壊（ブラックニング）を防止できる。即ち、発熱抵抗体による昇温時には、絶縁性基部に近接する検出セルの方がポンプセルよりも速く昇温する。このため、ポンプセルが完全に活性化されていない場合にも検出セルからのフィードバックによりポンピングを行う制御がなされ、これを防止する外部回路等がないとポンプセルが破壊する場合がある。しかし、検出セルが、ポンプセルに含有されるよりもアルミナを所定範囲多く含有するものであることにより、検出セル用固体電解質層の内部抵抗（各固体電解質層自体の抵抗値）をポンプセル用固体電解質層よりも大きくでき、各セル間の内部抵抗（各セルの電極間抵抗）差を調整することができる。従って、特殊な外部回路等を要することなくポンプセル用固体電解質層の活性が不十分な場合にも過度な制御を行うことを防止することができ、ポンプセル用固体電解質層を保護することができる。また、発熱抵抗体による昇温過程において制御温度に到達する直前に検出セルが過度に高い温度まで昇温させられたとしても、検出セル用固体電解質層にアルミナの含有量が多いことで、過度な電子伝導を生じて起電力が低下することがなく、正確な測定を行うことができる。更に、各固体電解質層がアルミナを含有することで熱応力の影響を緩和することができ、素子全体の強度を効果的に向上させることができる。また、早期活性でき、省電力な素子とすることができる。
【００１２】
また、検出セル用固体電解質層がジルコニアを４０〜８０質量％含有し且つアルミナを２０〜６０質量％含有し、ポンプセル用固体電解質層がジルコニアを６０〜９０質量％含有し且つアルミナを１０〜４０質量％含有し、且つ、ポンプセル用固体電解質層中のアルミナ含有量が検出セル用固体電解質層中のアルミナ含有量より１０〜５０質量％少ないことにより、各セルの優れた性能を維持しつつ、両セル間の電気的（固体電解質層の抵抗）なバランスを良好に保持し、優れた熱的強度を発揮させることができる。従って、正確な測定（例えば、空燃比の測定）精度を維持しながら、素子に優れた強度を付与することができる。更には、省電力な素子とすることができる。
【００１３】
更に、ポンプセルと検出セルとの間に拡散室の積層方向に平行な方向に区画する内壁を構成するスペーサを備え、スペーサがアルミナを８０〜９８質量％含有し且つジルコニアを２〜２０質量％含有することにより、優れた熱伝導性を有しながら、ポンプセルと検出セルとを強固に接合することができる。従って、正確な測定（例えば、空燃比の測定）を行うことができると共に、素子に優れた強度を付与することができる。更には、早期活性でき、省電力な素子とすることができる。
【００１４】
また、一対の検出セル用電極部が検出セル用固体電解質層の表裏面に各々配置され、絶縁性基部側に面する検出セル用電極部内に酸素を蓄積でき、更に、絶縁性基部側に面する検出セル用電極部は外気流入防止部を介して外部と連通され且つ外気流入防止部を除いて外部と連通しない（即ち、大気導入経路を有さない）ことにより、構造が簡素となり素子全体の強度を向上させることができる。また、熱伝導を妨げ易い大気導入経路を有さないため発熱抵抗体からの熱を効率よく絶縁性基部から離れた側のセルにまで伝導させ易く、また、素子全体の均熱性も向上する。従って、正確な測定を行うことができる。更に、この素子をガスセンサとしてケース内に取り付けた場合に、ケース内（例えば、外筒内）に配設された素子以外の各種部材から高温時に発生する異種ガスを含む大気を基準ガスとして導入することが無いため、大気導入経路を用いた素子に比べて検出セルは高精度なものとすることができる。更には、早期活性でき、省電力な素子とすることができる。
【００１５】
更に、実検出セル用電極部の面積が実ポンプセル用電極部の面積の１５〜８０％であることによりポンピングされた後の拡散室内の酸素濃度をより確実に且つ正確に検出することができる。
また、検出セル用固体電解質層の厚さは２００μｍ以下且つ絶縁性基部側に位置する検出セル用電極部の厚さが２０μｍ以下であることにより、ポンプセルへの熱伝導性を向上させることができ且つ絶縁性基部と検出セルとをより強固に接合できる。従って、正確な測定（例えば、空燃比の測定）を行うことができ且つ素子に優れた強度を付与することができる。更には、早期活性でき、省電力な素子とすることができる。
【００１６】
更に、実ポンプセル用電極部と実検出セル用電極部との間の最大距離が８０μｍ以下であることにより、特にポンプセルと検出セルとの温度差を小さく抑えることができる。また、ポンプセルによりポンピングされた酸素濃度をより同等に酸素検出することができる。従って、正確な測定（例えば、空燃比の測定）を行うことができる。更には、早期活性でき、省電力な素子とすることができる。
【００１７】
また、絶縁性セラミック体がアルミナを９９質量％以上含有することにより、発熱抵抗体内の電流のリークを防止でき、且つ、絶縁性基部上に積層される各セルとの絶縁をより確実なものとすることができる。また、発熱抵抗体からの熱を各セルへ特に効率良く伝導させることができ、省電力な素子とすることができる。
【００１８】
更に、絶縁性セラミック体がアルミナを７０質量％以上且つ９９質量％未満含有し、マイグレーション防止導体を備えることにより、絶縁性セラミック体にアルカリ金属イオン又はアルカリ土類金属イオン等が含有される場合に、これらがマイグレーション防止導体の周辺に移動（マイグレーション）し、発熱抵抗体の周辺に移動することを防止できる。従って、発熱抵抗体が細線化したり又は断線したりすることを確実に防止することができる。
【００１９】
また、マイグレーション防止導体と絶縁性基部の検出セルに面する一面との距離が、発熱抵抗体とその面との距離よりも大きいことにより、絶縁性セラミック体の絶縁性の低下が生じること、及び、絶縁性基部と固体電解質層との接合面を有する場合にその接合が経時的に低下すること等を特に効果的に防止することができる。
【００２０】
更に、本発明の他のガスセンサ素子によると、発熱抵抗体に近い側に検出セルが配置され、検出セルの絶縁性基部に面する側とは反対側に拡散室（熱伝導し難い）が位置する。このため、検出セルの熱引き等を効果的に防止でき、検出セルの温度を安定させ易く、素子の測定（例えば、空燃比の測定）精度を向上させることができる。更に、この構成により、ポンプセルは、絶縁性基部との間に検出セル及び拡散室を介することとなる。このため、ポンプセルは発熱抵抗体の急激な温度変化を受け難く、発熱抵抗体の急激な温度変化に対する緩衝作用が得られる。この緩衝作用が得られることでポンプセルでは正常値に対して過剰及び過少なポンピングが効果的に防止され、測定精度を向上させることができる。また、絶縁性セラミック体にアルカリ金属イオン又はアルカリ土類金属イオン等が含有される場合に、これらがマイグレーション防止導体の周辺に移動（マイグレーション）し、発熱抵抗体の周辺に移動することを防止できる。従って、発熱抵抗体が細線化したり又は断線したりすることを確実に防止することができる。また、このような素子を安価に得ることができる。更には、早期活性でき、省電力な素子とすることができる。
【００２１】
また、マイグレーション防止導体と絶縁性基部の検出セルに面する一面との距離が、発熱抵抗体とその面との距離よりも大きいことにより、絶縁性セラミック体の絶縁性の低下が生じること、及び、絶縁性基部と固体電解質層との接合面を有する場合にその接合が経時的に低下すること等を特に効果的に防止することができる。
【００２２】
【発明の実施の形態】
本発明について、以下詳細に説明する。
本発明のガスセンサ素子（以下、単に「素子」という）は、少なくとも絶縁性基部、ポンプセル（以下、「Ｉｐセル」という）及び検出セル（以下、「Ｖｓセル」という）を備え、更にＩｐセルとＶｓセルとの間に拡散室が形成されている。これら各部及び拡散室の配置は、絶縁性基部、Ｖｓセル、拡散室、Ｉｐセルの順である。素子内の各部の中でもＶｓセルの温度管理は重要であり、Ｖｓセルの温度管理により測定精度等は変化する。このため、より温度を正確に制御し易い絶縁性基部側にＶｓセルが位置されることは測定精度の面から好ましい。また、後述するようにＶｓセル用固体電解質層は、アルミナ含有量をＩｐセル用固体電解質層よりも多くすることが可能である。従って、アルミナを主成分とする絶縁性基部との接合性に優れ、更には、絶縁性基部との熱膨張差を小さくすることができるため使用時の冷熱間サイクルに対して高い耐久性を発揮させることができる。尚、絶縁性基部とＶｓセルとの間に配設し得る他部材に関しては後述するが、通常、絶縁性基部とＶｓセルとの接合を助ける機能を有するものである。
【００２３】
更に、本発明の素子は、一体に焼成されたものであっても、焼成された各部が焼成を伴わずに接合されたものであってもよいが、一体に焼成されたものであることが好ましい。一体に焼成されたものとすることにより、素子全体を小さくすることができると共に、高い機械的強度をも付与でき、更には、高い耐久性を発揮させることができるからである。また、一体に焼成されていることにより、例えば、絶縁性基部とＶｓセルとの間に、焼成を伴わずに接合する場合に使用する接合用セメント及び／又は耐熱ガラス等の熱特性が異なる別部材を介する必要がない。このためアルミナを主成分とする熱伝導性に優れた絶縁性基部の特性を十分に発揮させることができ、各セルに熱をより効率よく伝導させることができる。従って、各セルを活性化させて測定を開始できるまでに要する時間はより短くできる。例えば、内燃機関からの排気ガス中の酸素濃度測定においてはセンサを始動後早期に使用を開始でき、排気ガスの浄化率を向上させることができる。特に近年問題となっている自動車等の排気ガスは、始動直後に燃焼効率を最適化することで大幅な浄化が可能であるため、暖気時間を少しでも短くできることは排気ガス浄化においては極めて重要である。また、一体に焼成されていることにより、特にＶｓセルの温度を正確に制御でき、測定精度を向上させることができる。
【００２４】
上記「絶縁性基部」は、絶縁性セラミック体と発熱抵抗体とを備える。この絶縁性基部は後述するＶｓセル及びＩｐセルを支持する基体であり、各セルを稼働させるためのヒータとしての役目も有する。この絶縁性基部は、絶縁性セラミック体及び発熱抵抗体以外にも他部を備えることができる。この他部としては、絶縁性基部の表面又は内部に形成されるマイグレーション防止導体、及び、このマイグレーション防止導体を保護するためのセラミック体等を挙げることができる。
【００２５】
上記「絶縁性セラミック体」は、絶縁性基部の主要構成部である。この絶縁性セラミック体は、アルミナを主成分とする。アルミナを主成分とすることにより、従来のヒータ素子の絶縁部分として多く使用されているジルコニア系材料に比べて高温における絶縁性に優れたものとなる。例えば、温度８００℃において発熱抵抗体とＶｓセルとの間の電気抵抗値を１ＭΩ（好ましくは１０ＭΩ）以上とすることができる。更に、絶縁性セラミック体がアルミナを主成分とすることにより熱伝導性を向上できセルを加熱するうえで有利である。
絶縁性セラミック体に含まれるアルミナは、絶縁性セラミック体全体を１００質量％とした場合に、７０質量％以上（より好ましくは９０〜１００質量％、更に好ましくは９５〜１００質量％）であることが好ましい。７０質量％未満であると十分に絶縁性、耐熱性及び耐熱衝撃性等を並立させることが困難になる場合がある。
【００２６】
一方、アルミナを除く残部は、絶縁性セラミック体に近接して積層される他部を構成する主要構成成分（例えば、Ｖｓセル用固体電解質層の主要構成成分である安定化されたジルコニア等）を２０質量％以下（より好ましくは０．５〜１０質量％、更に好ましくは１〜５質量％）含有することができる。これにより、焼成時にアルミナが過度に粒成長することを防止でき、絶縁性セラミック体とこれに接して積層される他部との熱膨張差を緩和することができる。
また、この絶縁性セラミック体はアルカリ金属成分（特にＬｉ成分、Ｎａ成分及びＫ成分）及びアルカリ土類金属成分（特にＭｇ成分、Ｃａ成分及びＢａ成分）をほとんど含有しないことが好ましい。これらを過度に多く含有すると後述する発熱抵抗体の作動時にイオン化したアルカリ金属イオン及びアルカリ土類金属イオンによるマイグレーションにより発熱抵抗体が細線化したり又は断線したりする場合があるため好ましくない。この絶縁性セラミック体に含有されるアルカリ金属成分及びアルカリ土類金属成分は、絶縁性セラミック体全体を１００質量％とした場合に、各元素の酸化物換算合計量で１質量％以下であることが好ましい。
【００２７】
また、絶縁性基部は、未焼成の絶縁性セラミック体からなる単層未焼成シートを層状に積層して形成した未焼成積層体を焼成して得ることができる（但し、別途発熱抵抗体となる未焼成発熱抵抗体、後述するマイグレーション防止導体を備える場合には未焼成マイグレーション防止導体等は表面又は内部に形成されている。）。この場合、各単層未焼成シートは異なる組成比の材料から形成することができる。即ち、例えば、絶縁性基部と近接して形成されるＶｓセル用固体電解質層の主構成成分である安定化されたジルコニアを、未焼成積層体の内層側から外層側へ傾斜的に多く含有する構成とすることができる。これにより絶縁性基部とこれに直接接して形成される他部との同時焼結性を向上（従って、接合性を向上）させることができる。
【００２８】
上記「発熱抵抗体」は、通電により発熱するものであり、絶縁性基部の表面又は内部に形成されている。また、この発熱抵抗体は、通常、通電により発熱する発熱部（１１５）と、外部回路から印加された電圧をこの発熱部まで導通し自身はほとんど発熱しないリード部（１１６）とを備える。これら発熱部及びリード部の形状は各々特に限定されないが、通常、発熱部はリードよりも幅細であり、例えば、図３の発熱部（１１５）として示すように、リード部よりも密なパターンとなるように蛇行した形状とすることができる。その他、いずれかのセルの投影像の外周部（例えば、セルの備える電極部のうちのより大きい方の電極部の外周部）に沿うように配された蛇行しない形状（例えば、略Ｕ字形状等）とすることもできる。また、この発熱抵抗体の大きさも特に限定されないが、例えば、絶縁性基部側に配置されたＶｓセルの大きさ（セルの備える電極部のうちのより大きい方の電極部の大きさ）に対応するものとすることができる。
【００２９】
この発熱抵抗体を構成する材料は特に限定されず、例えば、貴金属、タングステン、モリブデン及びレニウム等を挙げることができる。更に、発熱抵抗体が白金を主成分とする場合には、製造時に固体電解質層と一体に焼成し易く好ましい。更にはロジウムを発熱抵抗体全体の５〜２０質量％程度含有することができる。このようなロジウムを含有する発熱抵抗体は、これにより抵抗温度係数が低減され、より早期始動が可能となる。
発熱抵抗体は、上記材料を含有する原料粉末や原料有機金属化合物（液状物）、バインダ、可塑剤、分散剤及び溶剤等の必要な原材料を混合して得られるスラリー又はペーストを成形（印刷等）した後、乾燥させて得られる未焼成発熱抵抗体を焼成して得ることができる。
【００３０】
上記「マイグレーション防止導体」は、絶縁性基部の表面又は内部に形成された導体であり、発熱抵抗体の発熱部とリード部との境界における電位と同じか又は低い電位に保たれている導体である。このマイグレーション防止導体を備えることにより、絶縁性セラミック体内に含有される主にアルカリ金属及びアルカリ土類金属等がイオン化した場合に、イオンはマイグレーション防止導体に引き寄せられ、発熱抵抗体にはほとんど引き寄せられないものとすることができる。即ち、発熱抵抗体の細線化や断線を防止することができる。
【００３１】
マイグレーション防止導体は、発熱抵抗体とは無関係に単独で備えていてもよく、発熱抵抗体の一部から分岐して形成されていてもよい。単独で備える場合には、例えば、その導体を接地アース（例えば、１ボルト以下になるように）して、電気導通を行わないことによりマイグレーション防止導体とすることができる。また、発熱抵抗体の一部として備える場合には、例えば、発熱抵抗体の低電位側の端部から分岐させた導体を形成し、発熱抵抗体の高電位側とは導通させないことによりマイグレーション防止導体とすることができる｛例えば、図３に示すマイグレーション防止導体（１１７）｝。
マイグレーション防止導体の形状は特に限定されない。例えば、直線的に伸びる一本のパターンからなってもよく、蛇行する一本のパターンからなっていてもよく、発熱抵抗体と同様にその一部が密なパターンとなった（但し、一端側は発熱抵抗体等と接続されていない）形状等とすることができる。
【００３２】
また、マイグレーション防止導体は、絶縁性基部中又は絶縁性基部表面において、発熱抵抗体と異なる仮想平面に配置されていてもよく、発熱抵抗体と同一仮想平面に配置されていてもよいが、発熱抵抗体と異なる仮想平面に配置されることが好ましい。マイグレーション防止導体の周囲にイオンが集結した場合においても発熱抵抗体との絶縁をより十分なものとすることができるからである。
更に、マイグレーション防止導体は、マイグレーション防止導体と絶縁性基部のＶｓセルに面する一面との距離が上記発熱抵抗体とこの一面との距離よりも大きくなるように配置されても、小さくなるように配置されてもよいが、大きくなるように配置されることが好ましい。これにより絶縁性基部とＶｓセルとの間に不純物が析出することを防止でき、使用時においても絶縁性基部とＶｓセルとの接合を十分なものとすることができるからである。従って、耐久性を向上させることができる。
【００３３】
マイグレーション防止導体は、絶縁性セラミック体の組成には関係なく備えることができる。即ち、例えば、絶縁性セラミック体全体を１００質量％とした場合にアルミナを９９質量％以上含有する場合にも備えることができるが、特に、アルミナの含有量が７０質量％以上且つ９９質量％未満である場合に効果的であり、更には、アルカリ金属元素及びアルカリ土類金属元素を酸化物換算した場合の合計含有量が１質量％以上（更には３質量％以上、特に４質量％以上、通常１０質量％以下）である場合により効果的である。尚、酸化物換算とはアルカリ金属元素の場合は、アルカリ金属元素をＭとした場合にＭ２Ｏとして換算し、アルカリ土類金属元素の場合は、アルカリ土類金属元素をＭとした場合にＭＯとして換算することを意味する。
また、マイグレーション防止導体を構成する材料は特に限定されないが、通常、発熱抵抗体を構成する材料をそのまま適用することができる。但し、発熱抵抗体とマイグレーション防止導体との各々の組成は同じであっても異なっていてもよい。
【００３４】
上記「Ｉｐセル」は、拡散室内への酸素の出し入れと、この際に必要な電流量を出力できるセルである。このＩｐセルは、Ｉｐセル用固体電解質層と一対のＩｐセル用電極とを備える。
上記「Ｖｓセル」は、拡散室内の酸素濃度を電位差として出力することで、酸素濃度を検出できるセルである。このＶｓセルは、Ｖｓセル用固体電解質層と一対のＶｓセル用電極とを備える。
【００３５】
上記「Ｉｐセル用固体電解質層」及び上記「Ｖｓセル用固体電解質層」は安定化されたジルコニアとアルミナとを含有する。安定化されたジルコニアとは、キュービック相（以下、単に「Ｃ相」という）及びテトラゴナル相（以下、単に「Ｔ相」という）のうちの少なくとも一方からなるジルコニアを意味する。安定化されたジルコニアの含有量及びアルミナの含有量の合計量は、各固体電解質層全体を１００質量％とした場合に９５質量％以上である。
この含有量は９８質量％以上であることが好ましく、９９質量％以上であることがより好ましく、１００質量％であってもよい。この合計含有量が９５質量％未満であると、通常、アルカリ金属成分及び／又はアルカリ土類金属成分が増加する傾向にある。過度なアルカリ金属成分及び／又はアルカリ土類金属成分を含有すると、前記絶縁性基部におけると同様にマイグレーションにより電極が浸食される場合があるため好ましくない。また、特にＶｓセル用固体電解質層では、絶縁性基部となる未焼成体絶縁性基部と一体に焼成した場合に、絶縁性基部とＶｓセル用固体電解質層との界面にガラスが析出し、接合強度を低下させる場合がある。
【００３６】
また、Ｉｐセル及びＶｓセルを構成する各固体電解質層に含有される安定化されたジルコニアは、Ｉｐセル用固体電解質層全体を１００質量％とした場合に２０〜９０質量％（好ましくは３０〜９０質量％、より好ましくは４０〜９０質量％）である。２０質量％未満であると十分なイオン導電性を発揮させることが困難となる場合があり、９０質量％を超えて含有されると、素子内のアルミナを主成分とする部材（絶縁性基部等）との接合及び一体焼成等が困難となり、更に、使用時の接合強度を十分に得難くなる場合がある。
【００３７】
これらのジルコニアの安定化成分は特に限定されないが、Ｙ、Ｍｇ、Ｃａ、Ｓｃ及び希土類元素のうちの少なくとも１種を挙げることができる。これらの安定化成分のなかでもＹが好ましい。Ｙにより安定化されたジルコニア（以下、単に「ＹＳＺ」という）は、優れた酸素イオン導電性と優れた機械的強度とをバランスよく併せ有するためである。また、このＹＳＺに含有されるＹはＹ２Ｏ３に換算して、各固体電解質層中に含有される安定化されたジルコニア全体を１００モル％とした場合に２〜９モル％（より好ましくは４〜９モル％）であることが好ましい。Ｙの含有量がこの範囲内において、焼成工程や冷熱サイクルでの昇降温に伴うジルコニアの相転移が特に起こり難いからである。尚、Ｓｃを安定化成分として含有する場合はイオン導電性を向上させることができる。
【００３８】
更に、各固体電解質層はアルミナを含有する。これにより、素子内に配設されるアルミナを主成分とする部材（絶縁性基部等）との接合及び一体焼成等を行うことがより容易となり、更に、熱膨張差を緩和することができるために使用時の接合強度を十分に得ることができる。従って、素子全体として機械的強度及び熱的強度等を向上させることができる。
アルミナの含有量は、各固体電解質層全体に対して１０〜８０質量％（好ましくは１０〜７０質量％、より好ましくは１０〜６０質量％）である。１０質量％未満であると、素子内のアルミナを主成分とする部材（絶縁性基部等）との接合及び一体焼成等が困難となる場合があり、更に、使用時に安定化されたジルコニアの相転移を抑えることが困難となり、接合強度を十分に得難くなる場合がある。一方、８０質量％を超えて含有されると固体電解質層として十分なイオン導電性を発揮させることが困難となる場合がある。
【００３９】
また、各固体電解質層に含有されるアルミナの粒子の平均粒径は１．０μｍ以下（より好ましくは０．０５〜０．８μｍ、更に好ましくは０．１〜０．６μｍ）であることが好ましい。アルミナの含有量が上記範囲であり、更に、アルミナ粒子の平均粒径が上記の範囲であれば、特に効果的に熱膨張差が緩和され、絶縁性基部と同時焼成した場合には各固体電解質層にクラックや割れが生じることを防止できる。また、使用時の冷熱間サイクルにおいてもクラックや割れを生じることを防止できる。
【００４０】
これら各固体電解質層に含有されるアルミナの含有量及び平均粒径は上記各好ましい範囲等の組合せとすることができる。即ち、例えば、各々固体電解質層において、アルミナの含有量が１０〜８０質量％であり且つアルミナ粒子の平均粒径が１．０μｍ以下であることが好ましく、アルミナの含有量が１０〜７０質量％であり且つアルミナ粒子の平均粒径が０．０５〜０．８μｍであることがより好ましく、アルミナの含有量が１０〜６０質量％であり且つアルミナ粒子の平均粒径が０．１〜０．６μｍであることが特に好ましい。
【００４１】
この所定含有量且つ所定の粒径以下でアルミナを含有することにより、ＹＳＺ粒子（Ｔ相を呈する粒子及びＣ相を呈する粒子の区別なく）の平均粒径は２．５μｍ以下（更には０．１〜２．３μｍ、特に０．３〜２．０μｍ）に抑えられる。更に、ＹＳＺ粒子の最大粒径を５μｍ以下（更には４．２μｍ以下、特に３．５μｍ以下、通常０．５μｍ以上）に抑えられる。このようなＹＳＺであることにより、焼成工程やガスセンサとして使用した時の環境下における冷熱サイクルでの昇降温に伴う相転移が極めて効果的に抑制され、また、相転移が一部で生じたとしても応力が分散され易く、クラックの発生が防止される。
【００４２】
更には、ＹＳＺ粒子として含有される粒子であるＴ相を呈する粒子及びＣ相を呈する粒子うち、Ｔ相を呈する粒子の平均粒径を２．５μｍ以下（更には０．１〜２．３μｍ、特に０．３〜２．０μｍ）に抑えることができる。このＴ相は、特に、温度雰囲気が２００℃付近である場合に単斜晶相（Ｍ相）へと相転移し易く、また、この相転移は多湿ほど進行し易く、且つ体積変化を伴うことが知られている。そこで、このＴ相の粒子の平均粒径を２．５μｍ以下に抑えることにより、焼成工程や冷熱サイクルでの昇降温に伴うＹＳＺの相転移を大幅に抑制できる。
【００４３】
上記に述べた安定化されたジルコニアの含有量は、Ｘ線回折測定によりＣ相及びＴ相として観察される相の含有量を表す。この含有量は、以下の方法に従い算出するものとする。即ち、Ｃ相を呈するジルコニア及びＴ相を呈するジルコニア、アルミナ及びその他の結晶を含めてそれらの含有量が既知である焼結体を数種類作製する。その後、これらの焼結体をＸ線回折測定して得られるピークから、Ｃ相を呈するジルコニアのピーク及びＴ相を呈するジルコニアのピーク、アルミナのピーク並びにその他の結晶のピークの少なくとも３種にピークを分離し、これら３種のピーク強度から検量線を作成する。次いで、測定対象である固体電解質層の表面又は破面（固体電解質層が他部材により覆われている等のために表面が露出していない場合は破面を用いる）をＸ線回折測定して得られるピークを、上記と同様に少なくとも３種のピークに分離し、各３種のピーク強度を求める。その後、先に得られた検量線に基づいて、安定化されたジルコニア（即ち、Ｃ相を呈するジルコニア及びＴ相を呈するジルコニアの合計ピーク強度を用いる。）の含有量を求める。
【００４４】
また、アルミナの含有量は、通常使用される化学分析によって求めることができる他、電子顕微鏡写真の画像解析によっても求めることが可能である。例えば、電子顕微鏡により倍率５０００倍で撮影した反射電子像（以下、単に「ＢＥＩ像」という）を用い、これをスキャナー等により電子情報として取り込み、この電子情報を画像解析装置（例えば、ニレコ社製、型式「ルーゼックスＦＳ」等）により、特定の組成の粒子間の面積率として算出し、この面積率より理論体積率を近似的に算出し、この理論体積率を含有率として置き換えることで算出することが可能である。
【００４５】
更に、アルミナの平均粒径は、固体電解質層の表面を、電子顕微鏡により倍率５０００倍で撮影した写真（以下、単に「ＳＥＭ写真」という）において計測する。このＳＥＭ写真におけるアルミナ粒子の最大粒径をそのアルミナ粒子の粒径とみなし、５×５ｃｍの単位四方辺りに含まれるアルミナの全粒子より算出される粒径の平均値を第１平均粒径とする。同様な方法により、同じ固体電解質層上の異なる５視野（表面）において撮影した５枚のＳＥＭ写真から算出される第１平均粒径を、更に平均し、第２平均粒径を得る。この第２平均粒径を本発明における上記平均粒径というものとする。また、ジルコニアの平均粒径も同様な方法によって測定できる。但し、上記Ｔ相の粒子の平均粒径はＢＥＩ像を利用して他の相の粒子と判別できる。
【００４６】
Ｖｓセル及びＩｐセルを構成する各固体電解質層の形状は特に限定されず、四角形（正方形、長方形及び台形等）及び円形などとすることができるが、通常、四角形である。また、各固体電解質層は、その表面に電極が形成された部分でイオン導電性が発揮されるため、各固体電解質層自体の大きさ（平面積）は特に限定されず、後述する電極部に適した面積を確保できる大きさであることが好ましい。従って、例えば、各固体電解質層は、積層された素子の一層全てを占める大きさで形成されていてもよく、一層の一部を占める大きさ（例えば、素子の長さ方向において被測定ガスと接触できる一端側）で形成されていてもよい。
また、各固体電解質層の厚さも特に限定されないが、通常、３０〜４００μｍである。３０μｍ未満であると十分なポンピング又は検知を行うことが困難な場合があり、４００μｍを超えて厚い必要はないからである。
【００４７】
各固体電解質層はこれまでに述べたような組成、性状、形状及び大きさ等の特性とすることができるが、各固体電解質層同士は各々の特性において同じであってもよく、異なっていてもよい。また、各固体電解質層に特有の作用及び設置場所等に鑑みて各々に適したものとすることが好ましい。
例えば、Ｉｐセル用固体電解質層中のアルミナ含有量は、Ｖｓセル用固体電解質層中のアルミナ含有量よりも少ない（好ましくは５〜６０質量％少ない、より好ましくは５〜５０質量％少ない、更に好ましくは１０〜５０質量％少ない、より更に好ましくは１５〜５０質量％少ない、特に好ましくは１５〜４０質量％少ない）ことが好ましい。
【００４８】
Ｉｐセル用固体電解質層中のアルミナ含有量がＶｓセル用固体電解質層に比べて少ないこと、即ち、Ｖｓセル用固体電解質層中のアルミナ含有量がＩｐセル用固体電解質層に比べて多いことにより、Ｖｓセルの測定データに基づくＩｐセルのフィードバック制御を行う素子において、発熱抵抗体により各セルを昇温させる際（素子始動時等）に、ＶｓセルとＩｐセルとの温度差に起因するＩｐセル用固体電解質層の破壊（ブラックニング）を防止できる。即ち、発熱抵抗体による昇温時には、絶縁性基部に近接するＶｓセルの方がＩｐセルよりも速く昇温する。このため、Ｉｐセルが完全に活性化されていない場合にもＶｓセルからのフィードバックによりポンピングを行う制御がなされ、これを防止する外部回路等がないとＩｐセルが破壊する場合がある。しかし、Ｖｓセルに所定範囲のアルミナが含有されることにより、Ｖｓセル用固体電解質層の内部抵抗を大きくでき、特殊な外部回路等を要することなくＩｐセル用固体電解質層の活性が不十分な場合にも過度な制御を行うことを防止することができる。また、Ｖｓセルが過度に高い温度まで昇温させられたとしても、Ｖｓセル用固体電解質層がアルミナを多く含有しているために、過度な電子伝導を生じて起電力が低下することがない。更に、熱応力の影響を緩和することができるため、素子全体の強度を効果的に向上させることができる。従って、Ｉｐセル用固体電解質層を保護することができ、正確な測定を行うことができ、更には、素子全体の強度を向上させることができる。
【００４９】
また、Ｉｐセル用固体電解質層は、安定化されたジルコニア及びアルミナの合計含有量が９５質量％以上であり、安定化されたジルコニアの含有量が４０〜９０質量％であり、且つ、アルミナの含有量が１０〜６０質量％であることが好ましい。また、安定化されたジルコニア及びアルミナの合計含有量が９５質量％以上であり、安定化されたジルコニアの含有量が６０〜９０質量％であり、且つ、アルミナの含有量が１０〜４０質量％であることがより好ましい。更に、安定化されたジルコニア及びアルミナの合計含有量が９５質量％以上であり、安定化されたジルコニアの含有量が６５〜９０質量％であり、且つ、アルミナの含有量が１０〜３５質量％であることが更に好ましい。また、安定化されたジルコニア及びアルミナの合計含有量が９７質量％以上であり、安定化されたジルコニアの含有量が７０〜９０質量％であり、且つ、アルミナの含有量が１０〜３０質量％であることが特に好ましい。
【００５０】
更に、Ｖｓセル用固体電解質層は、安定化されたジルコニア及びアルミナの合計含有量が９５質量％以上であり、安定化されたジルコニアの含有量が４０〜８５質量％であり、且つ、アルミナの含有量が１５〜６０質量％であることが好ましい。また、安定化されたジルコニア及びアルミナの合計含有量が９５質量％以上であり、安定化されたジルコニアの含有量が４０〜８０質量％であり、且つ、アルミナの含有量が２０〜６０質量％であることがより好ましい。更に、安定化されたジルコニア及びアルミナの合計含有量が９５質量％以上であり、安定化されたジルコニアの含有量が４０〜７５質量％であり、且つ、アルミナの含有量が２５〜６０質量％であることが更に好ましい。また、安定化されたジルコニア及びアルミナの合計含有量が９７質量％以上であり、安定化されたジルコニアの含有量が４０〜７０質量％であり、且つ、アルミナの含有量が３０〜６０質量％であることが特に好ましい。
【００５１】
これらのＩｐセル用固体電解質層の好ましい組成とＶｓセル用固体電解質層の好ましい組成とは各々の組合せとすることができる。
即ち、各固体電解質層は、安定化されたジルコニア及びアルミナの合計含有量が９５質量％以上であり、Ｉｐセル用固体電解質層中の安定化されたジルコニアの含有量が４０〜９０質量％であり、アルミナ含有量が１０〜６０質量％であり、Ｖｓセル用固体電解質層中の安定化されたジルコニアの含有量が４０〜８５質量％であり、且つ、アルミナの含有量が１５〜６０質量％であることが好ましい。また、Ｉｐセル用固体電解質層中の安定化されたジルコニアの含有量が６０〜９０質量％であり、アルミナ含有量が１０〜４０質量％であり、Ｖｓセル用固体電解質層中の安定化されたジルコニアの含有量が４０〜８０質量％であり、且つ、アルミナの含有量が２０〜６０質量％であることがより好ましい。更に、Ｉｐセル用固体電解質層中の安定化されたジルコニアの含有量が６５〜９０質量％であり、アルミナ含有量が１０〜３５質量％であり、Ｖｓセル用固体電解質層中の安定化されたジルコニアの含有量が４０〜７５質量％であり、且つ、アルミナの含有量が２５〜６０質量％であることが更に好ましい。また、Ｉｐセル用固体電解質層中の安定化されたジルコニアの含有量が７０〜９０質量％であり、アルミナ含有量が１０〜３０質量％であり、Ｖｓセル用固体電解質層中の安定化されたジルコニアの含有量が４０〜７０質量％であり、且つ、アルミナの含有量が３０〜６０質量％であることが特に好ましい。
【００５２】
また、前記Ｉｐセル用固体電解質層の好ましい組成、前記Ｖｓセル用固体電解質層の好ましい組成、及び、前記Ｉｐセル用固体電解質層とＶｓセル用固体電解質層との間のアルミナ含有量の差とは、これらの組合せとすることができる。
即ち、各固体電解質層は、安定化されたジルコニア及びアルミナの合計含有量が９５質量％以上であり、Ｉｐセル用固体電解質層中の安定化されたジルコニアの含有量が４０〜９０質量％であり、アルミナ含有量が１０〜６０質量％であり、Ｖｓセル用固体電解質層中の安定化されたジルコニアの含有量が４０〜８５質量％であり、アルミナの含有量が１５〜６０質量％であり、且つ、Ｉｐセル用固体電解質層中のアルミナ含有量がＶｓセル用固体電解質層中のアルミナ含有量よりも５〜５０質量％少ないことが好ましい。また、Ｉｐセル用固体電解質層中の安定化されたジルコニアの含有量が６０〜９０質量％であり、アルミナ含有量が１０〜４０質量％であり、Ｖｓセル用固体電解質層中の安定化されたジルコニアの含有量が４０〜８０質量％であり、アルミナの含有量が２０〜６０質量％であり、且つ、Ｉｐセル用固体電解質層中のアルミナ含有量がＶｓセル用固体電解質層中のアルミナ含有量よりも１０〜５０質量％少ないことがより好ましい。更に、Ｉｐセル用固体電解質層中の安定化されたジルコニアの含有量が６５〜９０質量％であり、アルミナ含有量が１０〜３５質量％であり、Ｖｓセル用固体電解質層中の安定化されたジルコニアの含有量が４０〜７５質量％であり、アルミナの含有量が２５〜６０質量％であり、且つ、Ｉｐセル用固体電解質層中のアルミナ含有量がＶｓセル用固体電解質層中のアルミナ含有量よりも１５〜５０質量％少ないことが更に好ましい。また、Ｉｐセル用固体電解質層中の安定化されたジルコニアの含有量が７０〜９０質量％であり、アルミナ含有量が１０〜３０質量％であり、Ｖｓセル用固体電解質層中の安定化されたジルコニアの含有量が４０〜７０質量％であり、アルミナの含有量が３０〜６０質量％であり、且つ、Ｉｐセル用固体電解質層中のアルミナ含有量がＶｓセル用固体電解質層中のアルミナ含有量よりも１５〜４０質量％少ないことが特に好ましい。
【００５３】
上記「Ｉｐセル用電極」は、Ｉｐセル用固体電解質層の表面に接して形成される一対の電極である。この一対のＩｐセル用電極は、各々幅広なＩｐセル用電極部と、Ｉｐセル用電極部に比べて幅狭なＩｐセル用リード部とを備える。
上記「Ｖｓセル用電極」は、Ｖｓセル用固体電解質層の表面に接して形成される一対の電極である。この一対のＶｓセル用電極は、各々幅広なＶｓセル用電極部と、Ｖｓセル用電極部に比べて幅狭なＶｓセル用リード部とを備える。
各々の電極部に対して各々のリード部の幅の狭さの程度は特に限定されないが、通常、リード部の幅は電極部の幅の４０％以下である。
【００５４】
これらの各電極部及びリード部のうち、Ｉｐセル用電極部とＶｓセル用電極部とは、各々対向して配置されている。また、Ｉｐセル用電極部の一方とＶｓセル用電極部の一方とは、拡散室を積層方向に垂直な方向に区画する対向した内壁の少なくとも一部を各々構成する。即ち、Ｉｐセル用電極部の一方とＶｓセル用電極部の一方とは、拡散室を介して対向し、拡散室内に露出している（一方のＩｐセル用電極部と一方のＶｓセル用電極部とは、拡散室を介して対向し、拡散室内に露出している）。
従って、対向した内壁のうちの一方はＩｐセル用電極部によりその全面が構成されていてもよく、また、その内壁の一部のみがＩｐセル用電極部により構成されていてもよい。この一方の内壁のうちの一部のみがＩｐセル用電極部により構成される場合には、このＩｐセル用電極部以外にも、例えば、Ｉｐセル用固体電解質層及びＩｐセル用電極とＩｐセル用固体電解質層とを絶縁するための絶縁層等により残部が構成されていてもよい。同様に、内壁のうちの他方はＶｓセル用電極部によりその全面が構成されていてもよく、また、その内壁の一部のみがＶｓセル用電極部により構成されていてもよい。この他方の内壁のうちの一部のみがＶｓセル用電極部により構成される場合には、このＶｓセル用電極部以外にも、例えば、Ｖｓセル用固体電解質層及びＶｓセル用電極とＶｓセル用固体電解質層とを絶縁するための絶縁層等により残部が構成されていてもよい。
【００５５】
また、Ｖｓセルが備える電極のうちの拡散室内に表出しない電極（即ち、内壁を構成しない電極）は、通常、酸素濃度の基準となる基準電極として機能することを要する。このＶｓセル用電極を基準電極として機能させるには自己基準生成方式と基準ガス導入方式との２つの方法がある。即ち、自己基準生成方式とは、電極を緻密なセラミック体により気密に保持し、Ｖｓセルの酸素ポンピング作用を利用して電極（例えば、図３における１３５）と緻密なセラミック体（例えば、図３における１１１）との間の空間や電極の多孔質空孔部等、に一定圧力の酸素雰囲気を形成させる方法である（例えば、図３における１３５等）。一方、基準ガス導入方式とは、酸素濃度の基準となる基準ガス（例えば、大気や不活性ガス等）を電極まで導くために、素子内を通る経路を設け、この電極に基準ガスを接触させる方法である。本発明の素子ではいずれの方法を用いてもよいが、発熱抵抗体からの熱伝導を妨げないこと、素子全体の機械的強度をより大きくできること及び素子の大きさを小さくできること等から自己基準生成法式を用いることが好ましい。
【００５６】
また、この自己基準生成方式を用い、少なくとも基準電極の電極部内に酸素を蓄積する場合には、この電極部に過剰な酸素が蓄積されることを防止するように一定圧以上（例えば、２気圧以上）の酸素は素子外へ漏出できる経路を有することが好ましい。但し、この経路から素子外の気体が基準電極の電極部内へ流入することは防止する必要がある。このため、一定圧以上の酸素は素子外へ漏出させ且つ素子外の気体は流入されない外気流入防止連通部を備えることが好ましい。この外気流入連通部は、基準電極とは別体に設けることもできるが、基準電極のリード部（即ち、Ｖｓセル用電極のうち、拡散室の内壁を構成しない一方の電極のリード部）の気孔率を調整することにより、このリード部を外気流入防止連通部として利用することができる。また、この基準電極は、外気流入防止連通部を除いては素子外と遮断されていることが好ましい。即ち、大気導入孔等の経路を有さないことが好ましい。
【００５７】
各セルの備える各々の電極の電極部の大きさ及び厚さは特に限定されず、その大きさは各々１〜２０ｍｍ２（より好ましくは６〜１０ｍｍ２、更に好ましくは７〜９ｍｍ２）であることが好ましい。１ｍｍ２未満では十分なポンピング及び検出を行うことが困難となる場合があり、２０ｍｍ２を超えて大きいと素子が過度に大きくなる傾向にある。また、電極部及びリード部の厚さは各電極において５〜３０μｍ（より好ましくは１０〜２５μｍ、更に好ましくは１３〜２０μｍ）であることが好ましい。５μｍ未満では薄すぎるために使用中に断線することがある。一方、３０μｍを超えて厚いと、この電極を介して接合される部材間で、素子外気がこの電極内へ流入することを防止できる程度に高い気密を確保し難くなる。
【００５８】
Ｉｐセル用電極及びＶｓセル用電極の各々の電極部及びリード部は、上記範囲の大きさ及び厚さであればよく、Ｉｐセル用電極（電極部及び／又はリード部）とＶｓセル用電極（電極部及び／又はリード部）とは同じ大きさ及び／又は厚さであってもよく、大きさ及び／又は厚さが異なっていてもよい。
しかし、各電極に特有の作用及び設置場所等に鑑みて各々に適したものとすることが好ましい。特に、前述のフィードバック制御を行う際に生じ得る不具合は、各固体電解質層に含有されるアルミナの含有量を調節することで、各固体電解質層間に内部抵抗（固体電解質層自体の内部抵抗）差を形成し、これによりセル間の内部抵抗（セルの電極間抵抗）差を形成して解決することができる。この際には、更に電極の大きさを変化させることが効果的である。即ち、実際に拡散室内に表出しているＶｓセル用電極部である実Ｖｓセル用電極部（Ｖｓセル用電極部の全部であってもよく、一部であってもよい。）の面積と、実際に拡散室内に表出しているＩｐセル用電極部である実Ｉｐセル用電極部（Ｉｐセル用電極部の全部であってもよく、一部であってもよい。）の面積とを比較した場合に、実Ｖｓセル用電極部の面積は実Ｉｐセル用電極部の面積よりも小さい（好ましくは１５〜８０％小さい、より好ましくは１５〜７０％小さい、更に好ましくは２０〜６５％小さい、より更に好ましくは２０〜６０％小さい、特に好ましくは２５〜５５％小さい）ことが好ましい。この面積差が１５％未満であると実Ｖｓセル用電極部が実Ｉｐセル用電極部に対して過度に小さくなるために検出効率が低下する場合があり、８０％を超えると各セル間の内部抵抗の調整には寄与させ難くなる。
【００５９】
この実Ｖｓセル用電極部の面積と実Ｉｐセル用電極部の面積差は、前記Ｉｐセル用固体電解質層とＶｓセル用固体電解質層との間のアルミナ含有量の差との組合せとすることができる。即ち、実Ｖｓセル用電極部の面積は実Ｉｐセル用電極部の面積の１５〜８０％であり且つＩｐセル用固体電解質層中のアルミナ含有量がＶｓセル用固体電解質層中のアルミナ含有量よりも５〜６０質量％少ないことが好ましい。また、実Ｖｓセル用電極部の面積は実Ｉｐセル用電極部の面積の１５〜７０％であり且つＩｐセル用固体電解質層中のアルミナ含有量がＶｓセル用固体電解質層中のアルミナ含有量よりも１０〜６０質量％少ないことがより好ましい。更に、実Ｖｓセル用電極部の面積は実Ｉｐセル用電極部の面積の２０〜６５％であり且つＩｐセル用固体電解質層中のアルミナ含有量がＶｓセル用固体電解質層中のアルミナ含有量よりも１０〜５０質量％少ないことが更に好ましい。また、実Ｖｓセル用電極部の面積は実Ｉｐセル用電極部の面積の２０〜６０％であり且つＩｐセル用固体電解質層中のアルミナ含有量がＶｓセル用固体電解質層中のアルミナ含有量よりも１５〜５０質量％少ないことがより更に好ましい。更に、実Ｖｓセル用電極部の面積は実Ｉｐセル用電極部の面積の２５〜５５％であり且つＩｐセル用固体電解質層中のアルミナ含有量がＶｓセル用固体電解質層中のアルミナ含有量よりも１５〜４０質量％少ないことが特に好ましい。
【００６０】
また、この一方の実Ｖｓセル用電極は、拡散室を介して対向する一方の実Ｉｐセル用電極の投影像内にその面積の少なくとも８０％以上（より好ましくは９０％以上、更に好ましくは９５％以上、１００％であってもよい）が位置することが好ましい。このような配置関係にあることにより、ポンピングにより変化する拡散室内の酸素濃度をより確実（迅速且つ正確）にＶｓセルで検知できる。
【００６１】
また、絶縁性基部に最も近接し、絶縁性基部と固体電解質層との間に配置されているＶｓセル用電極の厚さは２０μｍ以下（より好ましくは１８μｍ以下、更に好ましくは１７μｍ以下、通常８μｍ以上）であることが好ましい。２０μｍを超えると、この電極を介して接合される部材間で、素子外気がこの電極内へ流入することを防止できる程度に高い気密を確保し難く、特に自己基準生成方式を用いた基準電極とすることが困難となる場合がある。また、Ｖｓセル用固体電解質層の厚さは２００μｍ以下であることが好ましい。２００μｍを超えると、一体焼成により本発明の素子を形成しようとすると、Ｖｓセル用固体電解質層にクラックを生じる場合がある。尚、この一体焼成しようとした場合にＶｓセル用固体電解質層が過度に厚いとクラックを生じ易くなる理由は定かではないが、アルミナを含有することにより得られる一体焼成に適した種々の効果が、Ｖｓセル用固体電解質層の体積の増加により発揮され難くなっていることが考えられる。
【００６２】
更に、Ｉｐセル用電極及びＶｓセル用電極の各々を構成する導電材料は特に限定されず、各種の導電材料を用いることができる。この導電材料は、電気抵抗率が１０−２Ω・ｃｍ以下（Ω・ｃｍとは試料の大きさにおいて１×１×１ｃｍ３あたりの抵抗値を示す）であることが好ましい。このような導電材料としては、貴金属や、遷移金属、及びこれらのうちの２種以上を含む合金等を挙げることができる。これらの中でも白金族に含まれる金属を主成分とするものが好ましい。この白金族に含まれる金属を主成分とする電極は耐熱性及び耐食性に優れ、また、固体電解質層との密着性に優れる。更に、電極は、接合されている固体電解質層を構成する主要構成成分を１つの電極全体を１００質量％とした場合に５〜２０質量％以下（特に１０質量％以上）含有できる。これにより、更に固体電解質層との密着性が向上されたものとなる。
【００６３】
更に、これらのＩｐセル用電極及びＶｓセル用電極以外にも、Ｉｐセル及びＶｓセルは他の電極を備えることができる。他の電極としては、電極の導通を補助する補助電極や、固体電解質層の抵抗値を測定するための抵抗参照電極等を挙げることができる。抵抗参照電極を備える場合は、この電極を用いて固体電解質層の抵抗値に関するデータをフィードバックし、このデータに基づいて発熱抵抗体への通電量を調整し、固体電解質層の温度を常に正確に制御できる。このため、固体電解質層の導電性を目的の状態に常時維持することができる。
【００６４】
上記「拡散室」は、素子内において区画形成され、後述する律速導入部を除いて外気と隔てられた部分である。拡散室には、被測定ガスが律速導入部から律速されて導入され、その内部で拡散される部分である。また、拡散室内は、空洞であってもよく、空洞でなくてもよく、一部のみが空洞であり他部が空洞でないものであってもよい。空洞でなく被測定ガスを拡散できる場合とは、例えば、連通多孔質材等からなる場合である。更に、拡散室の形状は特に限定されず、直方体形状及び立方体形状等の部屋状であってもよく、略同じ断面積の蛇行する経路等からなる経路状であってもよい。経路状である場合には経路長を調節することにより拡散速度を調節できる。
【００６５】
また、この拡散室は、ＩｐセルとＶｓセルとに挟まれて配置され、更には、拡散室を積層方向に垂直な方向に区画する対向した内壁のうちの一方は少なくともＩｐセル用電極部の一方により構成され、内壁のうちの他方は少なくともＶｓセル用電極部の一方により構成されているものである。即ち、Ｉｐセル用電極部の一方とＶｓセル部用電極部の一方とにより少なくとも区画形成されている。
【００６６】
また、拡散室を積層方向に平行な方向に区画する内壁は、例えば、一面（拡散室が円筒形状）、二面、三面、四面及び五面等、何面の内壁から構成されていてもよいが、通常、四面で構成され、拡散室の平面形状は四角形となる。製造上簡易だからであり、また、強度的にも優れるからである。
この内壁を構成するものは特に限定されないが、例えば、図１に示すようにＩｐセル用固体電解質層とＶｓセル用固体電解質層との間に配置されたスペーサにより構成することができる。その他、図６に示すように、固体電解質層間絶縁層（１５８）を介して、Ｉｐセル用固体電解質層及びＶｓセル用固体電解質層により構成することもできる。これにより、拡散室を積層方向に垂直な方向に区画する対向した内壁を構成する実Ｉｐセル用電極部と実Ｖｓセル用電極部との間の最大距離をより小さくすることができる。
【００６７】
この拡散室の大きさは特に限定されないが、拡散室を積層方向に垂直な方向に区画する対向した内壁を構成する実Ｉｐセル用電極部と実Ｖｓセル用電極部との間の最大距離が８０μｍ以下（より好ましくは７０μｍ以下、更に好ましくは６５μｍ以下、通常２０μｍ以上）であることが好ましい。この距離が８０μｍを超えるとＩｐセルとＶｓセルとの間の温度差を生じ易くなる場合があり、十分に正確な測定を行うことができない場合がある。また、拡散室の容積が大きくなるためポンピングすべき酸素量が多くなり、Ｉｐセルのポンプ能力を長期にわたって維持することが困難となる場合がある。更に、素子内に大きな空間を有すると素子全体としての強度も低下しがちとなる。
【００６８】
上記「律速導入部」とは、被測定ガスを律速させて拡散室内に導入する部分である。律速導入部の形態は特に限定されず、例えば、拡散室と被測定雰囲気との間に律速が可能な気孔率の連通多孔質層を設けた形態や、拡散室と被測定雰囲気との間にスリット及び／又は細孔等（例えば、図４及び図５における１４２）を設けた形態等とすることができる。また、その配設場所も拡散室へ素子外気を導入できる位置であればよく特に限定されないが、図２及び図３に示すように素子の長手方向において拡散室が形成されている側の先端部に設けることができる。更に、図７に示すように、拡散室の両側面に設けることができる。また、図４及び図５に示すように素子の表裏面から拡散室内へかけて設けることができる。
上記「律速」とは、素子外における被測定ガスの流速に関係なく、拡散室内に被測定ガスが導入されるときには略一定の速度となるように、被測定ガスの流速を調節することをいう。
【００６９】
上記「スペーサ」は、ＩｐセルとＶｓセルとの間に配設され拡散室を積層方向に平行な方向に区画する部材である。このスペーサの形状及び大きさは特に限定されない。また、スペーサを構成する材料も特に限定されないが、各セル間に配置されるため、これらのセルの両方と十分な接合性を有すると共に、セル間を絶縁するのに十分な絶縁性を有することが好ましい。このため、スペーサは安定化されたジルコニアとアルミナとを含有し、スペーサ全体を１００質量％とした場合に、安定化されたジルコニア及びアルミナを合計で９５質量％以上（より好ましくは９７質量％以上、更に好ましくは９８質量％以上、１００質量％であってもよい）含有し、アルミナを８０〜９８質量％（より好ましくは８５〜９７質量％、更に好ましくは８６〜９６質量％、特に好ましくは８７〜９５質量％）含有し且つ安定化されたジルコニアを２〜２０質量％（より好ましくは３〜１５質量％、更に好ましくは４〜１４質量％、特に好ましくは５〜１３質量％）含有することが好ましい。アルミナの含有量が８０質量％未満となると十分な熱伝導性を発揮できない場合があり、９８質量％を超えるとジルコニア含有量が低下することとなり十分な接合性が得られない場合がある。一方、ジルコニアの含有量が２質量％未満であると十分な接合性が得られない場合があり、２０質量％を超えるとアルミナの含有量が低下することとなり十分な熱伝導性を発揮させることができない場合がある。
尚、安定化されたジルコニア及びアルミナの各々の含有量は前述の測定方法によるものである。
【００７０】
本発明の素子は、上記各部以外にも他部を備えることができる。即ち、例えば、絶縁性基部とＶｓセルとの間に配置される他部材等である。上記「他部材」としては、アルミナを主成分として構成される絶縁性基部とＶｓセルの主要構成部材である固体電解質層をなすジルコニア系材料等との接合性及び／又は熱膨張差等を緩和するために設けられる層等を挙げることができる。このような層は１層のみを備えていてもよく、２層以上を備えていてもよい。２層以上備える場合には、絶縁性基部側からセル側へ次第にアルミナの含有量が減少するように配置されたものとすることができる。
更に、この他部材以外にも、例えば、基準電極に大気導入方式を用いる場合には、大気導入孔を形成するための大気導入孔用のスペーサ等を設けることができる。尚、この大気導入孔形成用のスペーサを構成する材料は、前述の拡散室形成用のスペーサと同様とすることができる。
【００７１】
本発明の他のガスセンサ素子は、各々前述した絶縁性基部（１１）、ポンプセル（１２）、検出セル（１３）、律速導入部（１４２）、拡散室（１４１）及びマイグレーション防止導体（１１７）を備え、るガスセンサ素子であって、絶縁性基部（１１）と検出セル（１３）とが、検出セル（１３）の拡散室（１４１）が形成されていない側で接合されているものである。
また、この他の素子において、マイグレーション防止導体（１１７）と絶縁性基部の検出セル（１３）に面する一面との距離が、発熱抵抗体（１１４）とこの一面との距離よりも大きいことが好ましいことは前述の通りである。
【００７２】
［４］ガスセンサ
本発明のガスセンサは、本発明の素子又は他の素子を備える。その他、ガスセンサが備える他の部分は特に限定されない。この他の部分としては、例えば、ガスセンサ素子を外部からの被水や衝撃等から保護するための外装（プロテクタ、外筒及びグロメット等）を備えることができる。また、ガスセンサを排気管等に取り付けるための螺子部等を有する主体金具を備えることができる。更に、この主体金具内にガスセンサ素子を保持固定するためのホルダや緩衝材（熱及び衝撃等の緩衝）等を備えることができる。また、ガスセンサ素子からの電気信号等を取り出し、発熱抵抗体に電圧を印加するためのリード体（リードフレーム、リード線等）を備えることができる。
【００７３】
【実施例】
以下、本発明を図１〜図３を用いて更に詳しく説明する。
尚、図１は、図３に示す素子（１ａ）のＶｓセル用電極部（１３３）を含む横断面（素子幅方向の断面）を表す模式図である。また、図２は、図３に示す素子（１ａ）のＩｐセル用リード部（１２７）、Ｖｓセル用リード部（１３４）及びＩｐセル用電極Ｖｓセル用電極兼用電極パッド（１５４）を含む縦断面（素子長手方向の断面）を表す模式図である。また、保護層（１５１）及び補強層（１５２）を備える側を上側とし、絶縁性セラミック体（１１３）を備える側を下側として説明する。
更に、以下では解かり易さのために各部の符号を焼成前後で同じにしている。また、素子１個を製造するかのように説明するが、実際の工程では長さ６０ｍｍ、幅５ｍｍの未焼成素子（焼成後は、長さ約４７ｍｍ、幅約３．９ｍｍとなる。）が１０個切り出せる大きさの各未焼成シートに１０個分の印刷パターンを形成し、積層後に未焼成素子を切り出している。また、各未焼成シートには周縁部に位置合わせ用の孔を形成し、この孔の各々に固定用ピンを挿通することで各々の未焼成シートの位置合わせを行っている。
【００７４】
［１］全領域空燃比センサ素子（１ａ）の製造
〈１〉未焼成絶縁性セラミック体（１１１、１１２及び１１３）の作製
（１）未焼成第１絶縁性セラミック体（１１１）の作製
アルミナ粉末（純度９９．９９％以上、以下のアルミナ粉末も同様）を配合したスラリーを調整し、このスラリーをドクターブレード法により、厚さ０．２ｍｍのシートに成形し、乾燥させた後、スルーホールを孔設して未焼成第１絶縁性セラミック体（１１１）を得た。
（２）未焼成第２絶縁性セラミック体（１１２）の作製
上記（１）で用いたスラリーを用い、同様にして厚さ０．６ｍｍのシートに成形し、乾燥させた後、スルーホールを孔設して未焼成第２絶縁性セラミック体（１１２）を得た。
（３）未焼成第３絶縁性セラミック体（１１３）の作製
上記（１）で用いたスラリーを用い、同様にして厚さ０．６ｍｍのシートに成形し、乾燥させて未焼成第３絶縁性セラミック体（１１３）を得た。
【００７５】
〈２〉未焼成第１積層体の形成
（１）未焼成マイグレーション防止導体（１１７）の形成
白金粉末９４質量部とアルミナ粉末６質量部とを配合したペーストを調製した。得られたペーストを上記〈１〉（２）で得られた未焼成第２絶縁性セラミック体（１１２）の下面に図３に示す形状（焼成後、一端子側が発熱抵抗体のマイナス極と接続され、他端子側は電気的に接続されない）にスクリーン印刷し、未焼成マイグレーション防止導体（１１７）を形成した。
【００７６】
（２）未焼成第３絶縁性セラミック体（１１３）の積層
ジルコニア粉末とアルミナ粉末との合計を１００質量％とした場合にジルコニア粉末が５質量％であり、アルミナ粉末が９５質量％となるように配合したスラリーを調製した。一方でバインダ、可塑剤及びアセトンを混合したバインダ溶液を用意し、このバインダ溶液をこのスラリーに加え、混練しながらアセトンを蒸散させてペーストを調製した。得られたペーストを用いて上記〈２〉（１）で得られた積層体のマイグレーション防止導体（１１７）が形成されている下面と、上記〈１〉（３）で得られた未焼成第３絶縁性セラミック体（１１３）の上面とを積層して圧着した。
【００７７】
（３）未焼成発熱抵抗体（１１４）の形成
上記〈２〉（２）までに得られた積層体の上面｛未焼成第２絶縁性セラミック体（１１２）の上面｝に上記〈２〉（１）で未焼成マイグレーション防止導体（１１７）の形成に用いたペーストを、図３に示す形状にスクリーン印刷し、乾燥させて未焼成発熱抵抗体発熱部（１１５）及び未焼成発熱抵抗体リード部（１１６）を備える未焼成発熱抵抗体（１１４）を形成した。
【００７８】
（４）発熱抵抗体用パッド（１５６及び１５７）の形成
ジルコニア粉末（純度９９．９９％以上、以下のジルコニア粉末も同様）１５質量部と白金粉末１００質量部とを配合したペーストを調製した。得られたペーストを、上記〈２〉（３）までに得られた積層体のスルーホール内に流入されるようにスクリーン印刷し、乾燥させて、発熱抵抗体用パッド（１５６、負極用）、発熱抵抗体用パッド（１５７、正極用）を形成した。焼成後は、スルーホール内に流入されたペーストが焼成されてマイグレーション防止導体（１１７）の負極と発熱抵抗体（１１４）の負極と発熱抵抗体用パッド（１５６）とが電気的に接続される。また、同様に発熱抵抗体（１１４）の正極と発熱抵抗体用パッド（１５７）とが電気的に接続される（マイグレーション防止導体は接続されない）。
上記〈２〉（１）〜（４）を経て未焼成第１積層体を得た。
【００７９】
〈３〉未焼成第２積層体の形成
（１）未焼成Ｖｓセル用電極（１３５）の形成（正電極となる）
ジルコニア粉末１５質量部と白金粉末１００質量部と配合したペーストを調製した。得られたペーストを未焼成第１絶縁性セラミック体（１１１）の上面に図３に示す形状で厚さ１５μｍにスクリーン印刷し、乾燥させて未焼成Ｖｓセル用電極部（１３６）と、焼成後に外気流入防止連通部（１６）として機能する未焼成Ｖｓセル用リード部（１３７）を備える未焼成Ｖｓセル用電極（１３５）を形成した。この未焼成Ｖｓセル用電極（１３５）の電極部（１３６）は、後述する未焼成Ｖｓセル用電極（１３２）の電極部（１３３）と同じ大きさで形成されている。
【００８０】
（２）未焼成Ｖｓセル用固体電解質層（１３１）の形成
ジルコニア粉末とアルミナ粉末との合計を１００質量％とした場合にジルコニア粉末が６５質量％であり、アルミナ粉末（平均粒径０．６μｍ）が３５質量％となるように配合したスラリーを調製した。一方でバインダ、可塑剤及びアセトンを混合したバインダ溶液を用意し、このバインダ溶液をこのスラリーに加え、混練しながらアセトンを蒸散させてペーストを調製した。得られたペーストを上記〈３〉（１）までに得られた積層体の上面に未焼成Ｖｓセル用電極（１３５）を覆うように積層体の全面に厚さ１００μｍにスクリーン印刷し、乾燥させて未焼成Ｖｓセル用固体電解質層（１３１）を形成した。
【００８１】
（３）未焼成Ｖｓセル用絶縁層（１３８）の形成
ジルコニア粉末とアルミナ粉末との合計を１００質量％とした場合にジルコニア粉末が５質量％であり、アルミナ粉末が９５質量％となるように配合したスラリーを調製した。一方でバインダ、可塑剤及びアセトンを混合したバインダ溶液を用意し、このバインダ溶液をこのスラリーに加え、混練しながらアセトンを蒸散させてペーストを調製した。このペーストを上記〈３〉（２）までに得られた積層体の上面であって未焼成Ｖｓセル用固体電解質層（１３１）の表面に図３に示す形状で厚さ２０μｍにスクリーン印刷し、乾燥させて未焼成Ｖｓセル用絶縁層（１３８）を形成した。
【００８２】
（４）未焼成Ｖｓセル用電極（１３２）の形成（負電極となる）
上記〈３〉（１）で未焼成Ｖｓセル用電極（１３５）の形成に用いたペーストを、上記〈３〉（３）までに得られた積層体の未焼成Ｖｓセル用絶縁層（１３８）が形成されている上面に図３に示す形状で厚さ２０μｍにスクリーン印刷し、乾燥させて未焼成Ｖｓセル用電極部（１３３）及び未焼成Ｖｓセル用リード部（１３４）を備える未焼成Ｖｓセル用電極（１３２）を形成した。未焼成Ｖｓセル用電極部（１３３）は未焼成Ｖｓセル用固体電解質層（１３１）の表面に、未焼成Ｖｓセル用リード部（１３４）は未焼成Ｖｓセル用絶縁層（１３８）の表面に形成されている。また、この未焼成Ｖｓセル用電極（１３２）の電極部（１３３）は素子長手方向の長さが３．５ｍｍであり、素子幅方向の長さが１ｍｍであり、焼成されて素子長手方向の長さが２．７ｍｍであり、素子幅方向の長さが０．８ｍｍとなる。
更に、図３に点線｛Ｉｐセル用電極部（１２６）の投影像を表す｝で示すように焼成後には、未焼成Ｖｓセル用電極（１３２）の電極部（１３３）は、後述するＩｐセル用電極（１２５）の電極部（１２６）の投影像内に配置され、Ｉｐセル部用電極部（１２６）の面積の３１％の面積となる。
【００８３】
（５）拡散室用焼失部の形成
カーボン粉末を配合したペーストを調製した。得られたペーストを上記〈３〉（４）までに得られた積層体の未焼成Ｖｓセル用電極（１３２）の電極部（１３３）を覆うように図３に示す形状（素子長手方向に５ｍｍ、素子幅方向に２．３ｍｍ）に厚さ８０μｍでスクリーン印刷し、乾燥させて拡散室用焼失部を形成した。この拡散室用焼失部は、焼成時に焼失し、拡散室（１４１）となるものである。
【００８４】
（６）未焼成スペーサ（１４３）の形成
上記〈３〉（３）で未焼成Ｖｓセル用絶縁層（１３８）の形成に用いたペーストを、上記〈３〉（５）までに得られた積層体の上面であって未焼成Ｖｓセル用固体電解質層（１３１）上、未焼成Ｖｓセル用電極（１３２）のリード部（１３４）上及び未焼成Ｖｓセル用絶縁層（１３８）上に図３に示す形状となるように、厚さ８０μｍでスクリーン印刷し、乾燥させて未焼成スペーサ（１４３）を形成した。
【００８５】
（７）未焼成律速導入部（１４２）の形成
アルミナ粉末とカーボン粉末（平均粒径５μｍ、アルミナ粉末に対する体積比が４５体積％）とを配合したペーストを調製した。得られたペーストを上記〈３〉（６）までに得られた積層体の上面であって未焼成Ｖｓセル用固体電解質層（１３１）の表面に図３に示す形状となるように、厚さ８０μｍでスクリーン印刷し、乾燥させて未焼成律速導入部（１４２）を形成した。
【００８６】
（８）未焼成Ｖｓセル用電極（１３２及び１３５）の引き出し
上記〈３〉（７）までに得られた積層体の未焼成スペーサ（１４３）の上面から未焼成Ｖｓセル用電極（１３２及び１３５）の各々のリード部（１３４及び１３７）に通じるスルーホール内に、上記〈３〉（１）で未焼成Ｖｓセル用電極（１３５）の形成に用いたペーストが流入するようにスクリーン印刷し、未焼成Ｖｓセル用電極（１３２及び１３５）を未焼成スペーサ（１４３）の上面まで引き出した。これにより、焼成後にＩｐセル用電極Ｖｓセル用電極兼用電極パッド（１５４）及びＶｓセル用電極パッド（１５５）へ各Ｖｓセル用電極（１３２及び１３５）が電気的に接続できる。
上記〈３〉（１）〜（８）を経て未焼成第２積層体を得た。
【００８７】
〈４〉未焼成第３積層体の形成
（１）未焼成Ｉｐセル用固体電解質層（１２１）の形成
ジルコニア粉末とアルミナ粉末との合計を１００質量％とした場合にジルコニア粉末が８５質量％であり、アルミナ粉末（平均粒径０．６μｍ）が１５質量％となるように配合したスラリーを調製した。一方でバインダ、可塑剤及びアセトンを混合したバインダ溶液を用意し、このバインダ溶液をこのスラリーに加え、混練しながらアセトンを蒸散させてペーストを調製した。得られたペーストをドクターブレード法により、厚さ０．２ｍｍのシートに成形し、乾燥させた後、スルーホールを孔設して未焼成Ｉｐセル用固体電解質層（１２１）を得た。
【００８８】
（２）未焼成Ｉｐセル用第１絶縁層（１２８）の形成
上記〈３〉（３）で未焼成Ｖｓセル用絶縁層（１３８）の形成に用いたペーストを、上記〈４〉（１）で得られた未焼成Ｉｐセル用固体電解質層（１２１）の下面に図３に示す形状で厚さ２０μｍにスクリーン印刷し、乾燥させて未焼成Ｉｐセル用第１絶縁層（１２８）を形成した。
【００８９】
（３）未焼成Ｉｐセル用第２絶縁層（１２９）の形成
上記〈３〉（３）で未焼成Ｖｓセル用絶縁層（１３８）の形成に用いたペーストを、上記〈４〉（２）を経た未焼成Ｉｐセル用固体電解質層（１２１）の未焼成Ｉｐセル用第１絶縁層（１２８）が形成されていない上面に図３に示す形状で厚さ２０μｍにスクリーン印刷し、乾燥させて未焼成Ｉｐセル用第２絶縁層（１２９）を形成した。この未焼成Ｉｐセル用第２絶縁層の一部には、素子長手方向の長さが５ｍｍであり、素子幅方向の長さが２．３ｍｍである開口部（焼成されて素子長手方向の長さが３．９ｍｍ、素子幅方向の長さが１．８ｍｍとなる）が設けられており、後述する未焼成Ｉｐセル用電極（１２２）の電極部（１２３）が未焼成Ｉｐセル用固体電解質層（１２１）と接触できるようになっている。
【００９０】
（４）未焼成Ｉｐセル用電極（１２５）の形成
上記〈３〉（１）で未焼成Ｖｓセル用電極（１３５）の形成に用いたペーストを、上記〈４〉（３）までに得られた積層体の未焼成Ｉｐセル用第１絶縁層（１２８）が形成されている下面に図３に示す形状で厚さ３０μｍにスクリーン印刷し、乾燥させて未焼成Ｉｐセル用電極部（１２６）及び未焼成Ｉｐセル用リード部（１２７）を備える未焼成Ｉｐセル用電極（１２５）を形成した。この未焼成Ｉｐセル用電極（１２５）の電極部（１２６）は素子長手方向の長さが５ｍｍであり、素子幅方向の長さが２．３ｍｍであり、焼成されて素子長手方向の長さが３．９ｍｍであり、素子幅方向の長さが１．８ｍｍとなる。
【００９１】
（５）Ｉｐセル用電極（１２２）の形成
上記〈３〉（１）で未焼成Ｖｓセル用電極（１３５）の形成に用いたペーストを、上記〈４〉（４）までに得られた積層体の未焼成Ｉｐセル用第２絶縁層（１２９）が形成されている上面に図３に示す形状で厚さ３０μｍにスクリーン印刷し、乾燥させて未焼成Ｉｐセル用電極部（１２３）及び未焼成Ｉｐセル用リード部（１２４）を備える未焼成Ｉｐセル用電極（１２２）を形成した。この未焼成Ｉｐセル用電極（１２２）の電極部（１２３）は、未焼成Ｉｐセル用電極（１２５）の電極部（１２６）と同じ大きさで形成されている。
【００９２】
（６）未焼成保護層（１５１）の形成
上記〈３〉（６）で未焼成律速導入部（１４２）の形成に用いたペーストを、上記〈４〉（５）までに得られた積層体の上面の未焼成Ｉｐセル用電極（１２２）の電極部（１２３）を覆うように図３に示す形状に厚さ１００μｍでスクリーン印刷し、乾燥させて未焼成保護層（１５１）を形成した。
【００９３】
（７）補強層（１５２）の形成
上記〈３〉（３）で未焼成Ｖｓセル用絶縁層（１３８）の形成に用いたペーストを、上記〈４〉（６）までに得られた積層体の未焼成Ｉｐセル用電極（１２２）が形成されている上面の未焼成保護層（１５１）が形成されていない部分に図３に示す形状で厚さ１００μｍにスクリーン印刷し、乾燥させて補強層（１５２）を形成した。
上記〈４〉（１）〜（７）を経て未焼成第３積層体を得た。
【００９４】
〈５〉各積層体の積層及び電極パッド（１５３、１５４及び１５５）の形成
（１）各積層体の積層
上記〈３〉（３）で未焼成Ｖｓセル用絶縁層（１３８）の形成に用いたペーストを用い、未焼成第１積層体の発熱抵抗体（１１４）が形成されている上面と、未焼成第２積層体の未焼成第１セラミック体（１１１）の下面（未焼成Ｖｓセル等が形成されていない側）とを積層し、圧着した。次いで、同じペーストを用いて、得られた積層体の未焼成第２積層体の拡散室用焼失材等が形成されている上面と、未焼成第３積層体の未焼成Ｉｐセル用電極（１２５）が形成されている下面とを積層し、圧着した。
【００９５】
（２）電極パッド（１５３、１５４及び１５５）の形成
上記〈３〉（１）で未焼成Ｖｓセル用電極（１３５）の形成に用いたペーストを、上記〈５〉（１）までに得られた積層体の上面側に形成されたスルーホール内に流入するようにスクリーン印刷し、乾燥させて、未焼成Ｉｐセル用電極パッド（１５３）、未焼成Ｉｐセル用電極Ｖｓセル用電極兼用電極パッド（１５４）、未焼成Ｖｓセル用電極パッド（１５５）を形成し、未焼成素子を得た。
【００９６】
〈６〉脱脂及び焼成
上記〈５〉までに得られた未焼成成形体を、大気雰囲気において、室温から４２０℃まで昇温速度１０℃／時間で昇温させ、４２０℃で２時間保持し、脱脂処理を行った。その後、大気雰囲気において、１１００℃まで昇温速度１００℃／時間で昇温させ、更に、１５２０℃まで昇温速度６０℃／時間で昇温させ、１５２０℃で１時間保持し焼成し全領域空燃比センサ素子（１ａ）を得た。
【００９７】
［２］全領域空燃比センサの製造
上記［１］〈６〉までに得られた全領域空燃比センサ素子（１ａ）を用いて図７（紙面上方を素子の上方、紙面下方を素子の下方とする）に示す全領域空燃比センサ（２）を製造した。
この全領域空燃比センサ（２）において、素子（１）は、ガスセンサを排気管等に取り付けるための螺子部（２２１）を有する主体金具（２２）内に収められたアルミナ質セラミックからなる素子ホルダ（２１２）、タルク粉末等からなる緩衝材（２１２）及びセラミックからなるスリーブ（２１３）に支持されて固定されている。また、センサ素子（１）とスリーブ（２１３）との間にはリードフレーム（２５）を介しており、センサ素子（１）の上端はスリーブ（２１３）内に配置されている。更に、主体金具（２２）の下部には、センサ素子（１）の下部を覆う複数の孔を有する金属製の二重プロテクタ（２３）が取設され、主体金具（２２）の上部には外筒（２４）が取設されている。また、外筒（２４）の上部には、センサ素子（１）を外部回路と接続するためのリード線（２６）を分岐挿通する貫通孔が設けられたセラミックからなるセパレータ（２７）及び耐熱ゴムからなるグロメット（２８）を備える。
【００９８】
尚、本発明においては、上記の具体的実施例に示すものに限られず、目的、用途に応じて本発明の範囲内で種々変更した実施例とすることができる。即ち、上記実施例では未焼成第１絶縁性セラミック体、未焼成第２絶縁性セラミック体、未焼成第３絶縁性セラミック体及び未焼成Ｉｐセル用固体電解質層の４種は、シート成形しているが、この他のパターン等もシート成形したものを積層圧着して形成することができる。また、上記４種をスクリーン印刷を複数回繰り返すことにより形成することもできる。
【図面の簡単な説明】
【図１】本発明の素子及び他の素子の一例（１ａ）の横断面を表す模式図である。
【図２】本発明の素子及び他の素子の一例（１ａ）の縦断面を表す模式図である。
【図３】本発明の素子及び他の素子の一例（１ａ）の模式的な分解斜視図である。
【図４】本発明の素子及び他の素子の他例（１ｂ）の横断面を表す模式図である。
【図５】本発明の素子及び他の素子の他例（１ｃ）の横断面を表す模式図である。
【図６】本発明の素子及び他の素子の他例（１ｄ）の横断面を表す模式図である。
【図７】本発明の素子及び他の素子の他例（１ｅ）の横断面を表す模式図である。
【図８】本発明のガスセンサの一例の断面図である。
【符号の説明】
１、（１ａ〜１ｅ）；ガスセンサ素子、１１；絶縁性基部、１１１；第１絶縁性セラミック体、１１２；第２絶縁性セラミック体、１１３；第３絶縁性セラミック体、１１４；発熱抵抗体、１１５；発熱抵抗体発熱部、１１６；発熱抵抗体リード部、１１７；マイグレーション防止導体、１２；Ｉｐセル、１２１；Ｉｐセル用固体電解質層、１２２、１２５；Ｉｐセル用電極、１２３、１２６；Ｉｐセル用電極部、１２４、１２７；Ｉｐセル用リード部、１２８；Ｉｐセル用第１絶縁層、１２９；Ｉｐセル用第２絶縁層、１３；Ｖｓセル、１３１；Ｖｓセル用固体電解質層、１３２、１３５；Ｖｓセル用電極、１３３、１３６；Ｖｓセル用電極部、１３４、１３７；Ｖｓセル用リード部、１３８；Ｖｓセル用絶縁層、１４１；拡散室、１４２；律速導入部、１４３；スペーサ、１５１；保護層、１５２；補強層、１５３；Ｉｐセル用電極パッド、１５４；Ｉｐセル用電極Ｖｓセル用電極兼用電極パッド、１５５；Ｖｓセル用電極パッド、１５６；発熱抵抗体用パッド（−極用）、１５７；発熱抵抗体用パッド（＋極用）、１５８；固体電解質層間絶縁層、１６；外気流入防止連通部、２；ガスセンサ、２２；主体金具、２２１；取付螺子部、２３；二重プロテクタ、２４；外筒、２１１；素子ホルダ、２１２；緩衝材、２１３；スリーブ、２５；リードフレーム、２６；リード線、２７；セパレータ、２８；グロメット。
【図１】
2004156929.tif 000003
【図２】
2004156929.tif 000004
【図３】
2004156929.tif 000005
【図４】
2004156929.tif 000006
【図５】
2004156929.tif 000007
【図６】
2004156929.tif 000008
【図７】
2004156929.tif 000009
【図８】
2004156929.tif 000010